(57)【要約】本発明の軟磁性組成物は、Ｗ型六方晶フェライトを主相とする、以下の金属元素割合を有する酸化物であり、保磁力Ｈｃｊが４０ｋＡ／ｍ以下である。Ｂａ＋Ｓｒ＋Ｎａ＋Ｋ＋Ｌａ：４．７ｍｏｌ％以上５．８ｍｏｌ％以下、Ｂａ：０ｍｏｌ％以上５．８ｍｏｌ％以下、Ｓｒ：０ｍｏｌ％以上５．８ｍｏｌ％以下、Ｎａ：０ｍｏｌ％以上５．２ｍｏｌ％以下、Ｋ：０ｍｏｌ％以上５．２ｍｏｌ％以下、Ｌａ：０ｍｏｌ％以上２．１ｍｏｌ％以下、Ｃａ：０．２ｍｏｌ％以上５．０ｍｏｌ％以下、Ｆｅ：７２．５ｍｏｌ％以上８６．０ｍｏｌ％以下、Ｌｉ：０ｍｏｌ％以上２．６ｍｏｌ％以下、Ｃｏ：７．０ｍｏｌ％以上１５．５ｍｏｌ％以下、Ｍｅ（Ｉ）＝Ｌｉ＋Ｎａ＋Ｋ、Ｍｅ（ＩＩ）＝Ｃｏ＋Ｃｕ＋Ｍｇ＋Ｍｎ＋Ｎｉ＋Ｚｎ、Ｍｅ（ＩＶ）＝Ｇｅ＋Ｓｉ＋Ｓｎ＋Ｔｉ＋Ｚｒ＋Ｈｆ、Ｍｅ（Ｖ）＝Ｍｏ＋Ｎｂ＋Ｔａ＋Ｓｂ＋Ｗ＋Ｖ、Ｄ＝Ｍｅ（Ｉ）＋Ｍｅ（ＩＩ）−Ｍｅ（ＩＶ）−２×Ｍｅ（Ｖ）と定義した時に、Ｄ：７．０ｍｏｌ％以上１４．８ｍｏｌ％以下、Ｃｕ：０ｍｏｌ％以上２．６ｍｏｌ％以下、Ｍｇ：０ｍｏｌ％以上２．６ｍｏｌ％以下、Ｍｎ：０ｍｏｌ％以上２．６ｍｏｌ％以下、Ｎｉ：０ｍｏｌ％以上５．２ｍｏｌ％以下、Ｚｎ：０ｍｏｌ％以上２．６ｍｏｌ％以下、Ｇｅ：０ｍｏｌ％以上２．６ｍｏｌ％以下、Ｓｉ：０ｍｏｌ％以上２．６ｍｏｌ％以下、Ｔｉ：０ｍｏｌ％以上２．６ｍｏｌ％以下、Ｓｎ：０ｍｏｌ％以上５．２ｍｏｌ％以下、Ｚｒ＋Ｈｆ：０ｍｏｌ％以上５．２ｍｏｌ％以下、Ａｌ：０ｍｏｌ％以上５．２ｍｏｌ％以下、Ｇａ：０ｍｏｌ％以上５．２ｍｏｌ％以下、Ｉｎ：０ｍｏｌ％以上７．８ｍｏｌ％以下、Ｓｃ：０ｍｏｌ％以上７．８ｍｏｌ％以下、Ｍｏ：０ｍｏｌ％以上２．６ｍｏｌ％以下、Ｎｂ＋Ｔａ：０ｍｏｌ％以上２．６ｍｏｌ％以下、Ｓｂ：０ｍｏｌ％以上２．６ｍｏｌ％以下、Ｗ：０ｍｏｌ％以上２．６ｍｏｌ％以下、Ｖ：０ｍｏｌ％以上２．６ｍｏｌ％以下。
2020162295.tif 000002
【特許請求の範囲】
【請求項１】
Ｗ型六方晶フェライトを主相とする、以下の金属元素割合を有する酸化物であり、保磁力Ｈｃｊが４０ｋＡ／ｍ以下である、軟磁性組成物。
Ｂａ＋Ｓｒ＋Ｎａ＋Ｋ＋Ｌａ：４．７ｍｏｌ％以上５．８ｍｏｌ％以下、
Ｂａ：０ｍｏｌ％以上５．８ｍｏｌ％以下、
Ｓｒ：０ｍｏｌ％以上５．８ｍｏｌ％以下、
Ｎａ：０ｍｏｌ％以上５．２ｍｏｌ％以下、
Ｋ：０ｍｏｌ％以上５．２ｍｏｌ％以下、
Ｌａ：０ｍｏｌ％以上２．１ｍｏｌ％以下、
Ｃａ：０．２ｍｏｌ％以上５．０ｍｏｌ％以下、
Ｆｅ：７２．５ｍｏｌ％以上８６．０ｍｏｌ％以下、
Ｌｉ：０ｍｏｌ％以上２．６ｍｏｌ％以下、
Ｃｏ：７．０ｍｏｌ％以上１５．５ｍｏｌ％以下、
Ｍｅ（Ｉ）＝Ｌｉ＋Ｎａ＋Ｋ、Ｍｅ（ＩＩ）＝Ｃｏ＋Ｃｕ＋Ｍｇ＋Ｍｎ＋Ｎｉ＋Ｚｎ、Ｍｅ（ＩＶ）＝Ｇｅ＋Ｓｉ＋Ｓｎ＋Ｔｉ＋Ｚｒ＋Ｈｆ、Ｍｅ（Ｖ）＝Ｍｏ＋Ｎｂ＋Ｔａ＋Ｓｂ＋Ｗ＋Ｖ、Ｄ＝Ｍｅ（Ｉ）＋Ｍｅ（ＩＩ）−Ｍｅ（ＩＶ）−２×Ｍｅ（Ｖ）と定義した時に、Ｄ：７．０ｍｏｌ％以上１４．８ｍｏｌ％以下、
Ｃｕ：０ｍｏｌ％以上２．６ｍｏｌ％以下、
Ｍｇ：０ｍｏｌ％以上２．６ｍｏｌ％以下、
Ｍｎ：０ｍｏｌ％以上２．６ｍｏｌ％以下、
Ｎｉ：０ｍｏｌ％以上５．２ｍｏｌ％以下、
Ｚｎ：０ｍｏｌ％以上２．６ｍｏｌ％以下、
Ｇｅ：０ｍｏｌ％以上２．６ｍｏｌ％以下、
Ｓｉ：０ｍｏｌ％以上２．６ｍｏｌ％以下、
Ｔｉ：０ｍｏｌ％以上２．６ｍｏｌ％以下、
Ｓｎ：０ｍｏｌ％以上５．２ｍｏｌ％以下、
Ｚｒ＋Ｈｆ：０ｍｏｌ％以上５．２ｍｏｌ％以下、
Ａｌ：０ｍｏｌ％以上５．２ｍｏｌ％以下、
Ｇａ：０ｍｏｌ％以上５．２ｍｏｌ％以下、
Ｉｎ：０ｍｏｌ％以上７．８ｍｏｌ％以下、
Ｓｃ：０ｍｏｌ％以上７．８ｍｏｌ％以下、
Ｍｏ：０ｍｏｌ％以上２．６ｍｏｌ％以下、
Ｎｂ＋Ｔａ：０ｍｏｌ％以上２．６ｍｏｌ％以下、
Ｓｂ：０ｍｏｌ％以上２．６ｍｏｌ％以下、
Ｗ：０ｍｏｌ％以上２．６ｍｏｌ％以下、
Ｖ：０ｍｏｌ％以上２．６ｍｏｌ％以下。
【請求項２】
以下の金属元素割合を有する酸化物であり、保磁力Ｈｃｊが３０ｋＡ／ｍ以下である、請求項１に記載の軟磁性組成物。
Ｂａ：５．１ｍｏｌ％以上５．２ｍｏｌ％以下、
Ｃａ：０．５ｍｏｌ％以上２．６ｍｏｌ％以下、
Ｆｅ：８２．０ｍｏｌ％以上８３．７ｍｏｌ％以下、
Ｃｏ：９．４ｍｏｌ％以上１１．３ｍｏｌ％以下。
【請求項３】
請求項１又は２に記載の軟磁性組成物を焼成して得られる焼結体。
【請求項４】
請求項１又は２に記載の軟磁性組成物と、非磁性体とを混合して得られる複合体。
【請求項５】
請求項１又は２に記載の軟磁性組成物と、非磁性体とを混合して得られるペースト。
【請求項６】
コア部と、前記コア部の周囲に設けられた巻線部とを備え、
前記コア部は、請求項３に記載の焼結体、請求項４に記載の複合体、又は、請求項５に記載のペーストを用いてなり、
前記巻線部は、電気伝導体を含むコイル部品。
【請求項７】
請求項３に記載の焼結体、請求項４に記載の複合体、又は、請求項５に記載のペーストと、電気伝導体とを用いてなるアンテナ。
【発明の詳細な説明】
【技術分野】
【０００１】
本発明は、軟磁性組成物、焼結体、複合体、ペースト、コイル部品、及び、アンテナに関する。
【背景技術】
【０００２】
フェライト材料等の磁性材料は、インダクタ、アンテナ、ノイズフィルタ、電波吸収体等の部品を構成する材料として広く使用されている。これらの部品は、磁性材料の有する複素透磁率μの実数成分である透磁率μ’又は虚数成分である磁気損失μ”の特性を目的に応じて利用する。例えば、インダクタやアンテナでは、高い透磁率μ’が求められる。さらに、インダクタやアンテナでは、磁気損失μ”が低いことも好ましいため、μ’／μ”の比であるＱの値が高いことが求められる。【０００３】
近年、電子機器を使用する周波数帯域の高周波数化が進んでおり、ＧＨｚ帯において必要な特性を満たす磁性材料が求められている。【０００４】
例えば、特許文献１には、インダクタやアンテナに用いられる磁性材料の一例として、保磁力の低い軟磁性のフェライト材料が開示されている。【０００５】
特許文献１には、酸化コバルトがＣｏＯ換算で１６ｍｏｌ％以上２０ｍｏｌ％以下、酸化鉄がＦｅ２Ｏ３換算で７１ｍｏｌ％以上７５ｍｏｌ％以下、残部がＢａＯとＳｒＯとのうち少なくとも一方を含み、かつＣｏ置換型Ｗ型六方晶フェライトを主相とする磁性酸化物が、樹脂に分散されて複合化されたことを特徴とする複合磁性材料が開示されている。
【先行技術文献】
【特許文献】
【０００６】
【特許文献１】特開２０１０−２３８７４８号公報
【発明の概要】
【発明が解決しようとする課題】
【０００７】
特許文献１では、六方晶フェライトの単磁区構造の粒子を樹脂中に分散させて単磁区構造を保つことにより、磁気損失を低減させた複合磁性材料を作製している。特許文献１では、六方晶フェライトとしてＷ型六方晶フェライトを用い、Ｗ型六方晶フェライトの樹脂への充填量、気孔率、粒子径等の制御因子を調整することで、作製される複合磁性材料の誘電率の増加を抑制しつつ、透磁率を大きくするとともに、磁気損失及び誘電損失を低減することができるとされている。【０００８】
さらに、特許文献１には、複合磁性材料の比抵抗が小さいと、磁気損失が増加するとともに、帯域幅が狭くなるため、複合磁性材料の比抵抗を１．０×１０１２Ωｃｍ以上とすることが好ましいと記載されている。【０００９】
しかしながら、特許文献１においては、樹脂に分散させていない状態の磁性酸化物が、比抵抗、ＧＨｚ帯における透磁率及びＱの全ての特性を充分に満たしているとは言えない。そのため、比抵抗が高く、かつ、ＧＨｚ帯における透磁率及びＱが高い軟磁性材料は得られていないのが現状である。【００１０】
本発明は上記の問題を解決するためになされたものであり、比抵抗が高く、かつ、ＧＨｚ帯における透磁率及びＱが高い軟磁性組成物を提供することを目的とする。本発明はまた、上記軟磁性組成物を用いた焼結体、複合体及びペーストを提供すること、並びに、上記焼結体、複合体又はペーストを用いたコイル部品及びアンテナを提供することを目的とする。
【課題を解決するための手段】
【００１１】
本発明の軟磁性組成物は、Ｗ型六方晶フェライトを主相とする、以下の金属元素割合を有する酸化物であり、保磁力Ｈｃｊが４０ｋＡ／ｍ以下である。
Ｂａ＋Ｓｒ＋Ｎａ＋Ｋ＋Ｌａ：４．７ｍｏｌ％以上５．８ｍｏｌ％以下、
Ｂａ：０ｍｏｌ％以上５．８ｍｏｌ％以下、
Ｓｒ：０ｍｏｌ％以上５．８ｍｏｌ％以下、
Ｎａ：０ｍｏｌ％以上５．２ｍｏｌ％以下、
Ｋ：０ｍｏｌ％以上５．２ｍｏｌ％以下、
Ｌａ：０ｍｏｌ％以上２．１ｍｏｌ％以下、
Ｃａ：０．２ｍｏｌ％以上５．０ｍｏｌ％以下、
Ｆｅ：７２．５ｍｏｌ％以上８６．０ｍｏｌ％以下、
Ｌｉ：０ｍｏｌ％以上２．６ｍｏｌ％以下、
Ｃｏ：７．０ｍｏｌ％以上１５．５ｍｏｌ％以下、
Ｍｅ（Ｉ）＝Ｌｉ＋Ｎａ＋Ｋ、Ｍｅ（ＩＩ）＝Ｃｏ＋Ｃｕ＋Ｍｇ＋Ｍｎ＋Ｎｉ＋Ｚｎ、Ｍｅ（ＩＶ）＝Ｇｅ＋Ｓｉ＋Ｓｎ＋Ｔｉ＋Ｚｒ＋Ｈｆ、Ｍｅ（Ｖ）＝Ｍｏ＋Ｎｂ＋Ｔａ＋Ｓｂ＋Ｗ＋Ｖ、Ｄ＝Ｍｅ（Ｉ）＋Ｍｅ（ＩＩ）−Ｍｅ（ＩＶ）−２×Ｍｅ（Ｖ）と定義した時に、Ｄ：７．０ｍｏｌ％以上１４．８ｍｏｌ％以下、
Ｃｕ：０ｍｏｌ％以上２．６ｍｏｌ％以下、
Ｍｇ：０ｍｏｌ％以上２．６ｍｏｌ％以下、
Ｍｎ：０ｍｏｌ％以上２．６ｍｏｌ％以下、
Ｎｉ：０ｍｏｌ％以上５．２ｍｏｌ％以下、
Ｚｎ：０ｍｏｌ％以上２．６ｍｏｌ％以下、
Ｇｅ：０ｍｏｌ％以上２．６ｍｏｌ％以下、
Ｓｉ：０ｍｏｌ％以上２．６ｍｏｌ％以下、
Ｔｉ：０ｍｏｌ％以上２．６ｍｏｌ％以下、
Ｓｎ：０ｍｏｌ％以上５．２ｍｏｌ％以下、
Ｚｒ＋Ｈｆ：０ｍｏｌ％以上５．２ｍｏｌ％以下、
Ａｌ：０ｍｏｌ％以上５．２ｍｏｌ％以下、
Ｇａ：０ｍｏｌ％以上５．２ｍｏｌ％以下、
Ｉｎ：０ｍｏｌ％以上７．８ｍｏｌ％以下、
Ｓｃ：０ｍｏｌ％以上７．８ｍｏｌ％以下、
Ｍｏ：０ｍｏｌ％以上２．６ｍｏｌ％以下、
Ｎｂ＋Ｔａ：０ｍｏｌ％以上２．６ｍｏｌ％以下、
Ｓｂ：０ｍｏｌ％以上２．６ｍｏｌ％以下、
Ｗ：０ｍｏｌ％以上２．６ｍｏｌ％以下、
Ｖ：０ｍｏｌ％以上２．６ｍｏｌ％以下。【００１２】
本発明の焼結体は、本発明の軟磁性組成物を焼成して得られる。【００１３】
本発明の複合体又はペーストは、本発明の軟磁性組成物と、ガラス及び樹脂などの非磁性体とを混合して得られる。【００１４】
本発明のコイル部品は、コア部と、上記コア部の周囲に設けられた巻線部とを備え、上記コア部は、本発明の焼結体、複合体又はペーストを用いてなり、上記巻線部は、銀・銅などの電気伝導体を必ず含む。また、本発明のアンテナは、本発明の焼結体、複合体又はペーストと、銀・銅などの電気伝導体とを用いてなる。
【発明の効果】
【００１５】
本発明によれば、比抵抗が高く、かつ、ＧＨｚ帯における透磁率及びＱが高い軟磁性組成物を提供することができる。
【図面の簡単な説明】
【００１６】
【図１】図１は、Ｗ型六方晶フェライトの結晶構造を示す模式図である。
【図２】図２は、組成式：ＢａＣａｘＣｏ２Ｆｅ１６Ｏ２７−δでＣａ量ｘを変動させた仮焼粉のＸＲＤピーク強度比である。
【図３】図３は、組成式：ＢａＣａ０．３ＣｏｙＦｅ１６Ｏ２７−δでＣｏ量ｙを変動させた仮焼粉のＸＲＤピーク強度比である。
【図４】図４は、組成式：ＢａＣａ０．３Ｃｏ２Ｆｅ２ｍＯ２７−δでＦｅ量２ｍを変動させた仮焼粉のＸＲＤピーク強度比である。
【図５】図５は、組成式ＢａＣａ０．３Ｃｏ２Ｆｅ１６Ｏ２７の焼結体の表面ＳＥＭ像である。
【図６】図６は、組成式ＢａＣａｘＣｏ２Ｆｅ１６Ｏ２７−δであるＣａ量による透磁率の周波数特性の影響を示すグラフである。
【図７】図７は、組成式ＢａＣａ０．３ＣｏｘＦｅ１６Ｏ２７−δであるＣｏ量による透磁率の周波数特性の影響を示すグラフである。
【図８】図８は、組成式（Ｂａ１−ｘＳｒｘ）Ｃａ０．３Ｃｏ２Ｆｅ１６Ｏ２７−δであるＢａサイトＳｒ置換による透磁率の周波数特性の影響を示すグラフである。
【図９】図９は、組成式ＢａＣａ０．３（Ｃｏ２−ｘＮｉｘ）Ｆｅ１６Ｏ２７−δであるＣｏサイトＮｉ置換による透磁率の周波数特性を示すグラフである。
【図１０】図１０は、組成式ＢａＣａ０．３（Ｃｏ２−ｘＺｎｘ）Ｆｅ１６Ｏ２７−δであるＣｏサイトＺｎ置換による透磁率の周波数特性を示すグラフである。
【図１１】図１１は、組成式ＢａＣａ０．３Ｃｏ２＋ｘＳｉｘＦｅ１６−２ｘＯ２７−δであるＦｅサイトＣｏ−Ｓｉ複合置換による透磁率の周波数特性を示すグラフである。
【図１２】図１２は、組成式ＢａＣａ０．３Ｃｏ２＋ｘ（Ｚｒ＋Ｈｆ）ｘＦｅ１６−２ｘＯ２７−δであるＦｅサイトＣｏ−（Ｚｒ＋Ｈｆ）複合置換による透磁率の周波数特性を示すグラフである。
【図１３】図１３は、組成式ＢａＣａ０．３Ｃｏ２（Ｆｅ１６−ｘＳｃｘ）Ｏ２７−δであるＦｅサイトＳｃ置換による透磁率の周波数特性を示すグラフである。
【図１４】図１４は、巻線コイルの一例を模式的に示す斜視図である。
【図１５】図１５は、コイルのインダクタンスＬの周波数特性を示すグラフである。
【図１６】図１６は、コイルのＱの周波数特性を示すグラフである。
【図１７】図１７は、積層コイルの一例を模式的に示す透視斜視図である。
【図１８】図１８は、積層コイルの別の一例を模式的に示す透視斜視図である。
【図１９】図１９は、アンテナの一例を模式的に示す斜視図である。
【図２０】図２０は、アンテナの別の一例を模式的に示す斜視図である。
【発明を実施するための形態】
【００１７】
以下、本発明の軟磁性組成物、焼結体、複合体、ペースト、コイル部品、及び、アンテナについて説明する。
しかしながら、本発明は、以下の構成に限定されるものではなく、本発明の要旨を変更しない範囲において適宜変更して適用することができる。なお、以下において記載する個々の望ましい構成を２つ以上組み合わせたものもまた本発明である。
【００１８】
［軟磁性組成物］
本発明の軟磁性組成物は、Ｗ型六方晶フェライトを主相とする。
なお、本発明の軟磁性組成物は、ＪＩＳ  Ｒ  １６００に定義されているソフトフェライトを意味する。
【００１９】
本発明の軟磁性組成物において、主相とは、存在割合が最も多い相を意味する。具体的には、Ｗ型六方晶フェライトが主相である場合を、無配向の粉状で測定した場合に、以下の５条件を全て満足した時と定義する。（１）Ｗ型以外の六方晶フェライトの１０％以上の強さを持つピークが近くに存在しない格子面間隔＝４．１１、２．６０、２．１７［ｎｍ］（銅線源のＸ線を用いたときの回折角２θ＝２１．６、３４．５、４１．６°。ただしこの格子面間隔および回折角は、Ｂａ，Ｃｏ，Ｆｅ，Ｏのみから構成される六方晶フェライトを基準としており、置換元素により格子定数が縮んだ場合は格子面間隔が狭くなり、格子定数が膨らんだ場合は格子面間隔が広くなる）のピーク強度比の合計をＡとした時、Ａが８０％を超えている。（２）Ｍ型以外の六方晶フェライトの１０％以上の強さを持つピークが近くに存在しない格子面間隔＝２．６３［ｎｍ］（銅線源のＸ線を用いたときの回折角２θ＝３４．１°）のピーク強度比が８０％未満である。（３）Ｙ型以外の六方晶フェライトの１０％以上の強さを持つピークが近くに存在しない格子面間隔＝２．６５［ｎｍ］（銅線源のＸ線を用いたときの回折角２θ＝３３．８°）のピーク強度比が３０％未満である。（４）Ｚ型以外の六方晶フェライトの１０％以上の強さを持つピークが近くに存在しない格子面間隔＝２．６８［ｎｍ］（銅線源のＸ線を用いたときの回折角２θ＝３３．４°）のピーク強度比が３０％未満である。（５）スピネルフェライトのメインピークである格子面間隔＝２．５３［ｎｍ］（銅線源のＸ線を用いたときの回折角２θ＝３５．４°）のピーク強度比が９０％未満である。本発明の軟磁性組成物は、Ｗ型六方晶フェライトが単相、すなわち、Ｗ型六方晶フェライト相のモル比が実質的に１００％であってもよい。
【００２０】
図１は、Ｗ型六方晶フェライトの結晶構造を示す模式図である。図１には、Ｂａ２＋Ｆｅ２＋２Ｆｅ１６Ｏ２７の結晶構造を示している。
Ｗ型六方晶フェライトの結晶構造は、構造式Ａ２＋Ｍｅ２＋２Ｆｅ１６Ｏ２７で表され、Ｓブロック及びＲブロックと呼ばれるｃ軸方向への積層構造から構成される。図１中、＊はｃ軸に対し１８０°回転したブロックを示す。
【００２１】
六方晶フェライトの結晶構造としては、Ｗ型のほか、Ｍ型、Ｙ型及びＺ型が知られている。その中で、Ｗ型は、Ｍ型、Ｙ型及びＺ型より飽和磁化Ｉｓが高い特徴を持っている。なぜなら、Ｒブロック、Ｓブロック、Ｔブロックの３つの結晶因子の組み合わせで、Ｗ型はＳＳＲ、Ｍ型はＳＲ、Ｙ型はＳＴ、Ｚ型はＲＴＳＴの結晶因子を有しているが、Ｗ型は飽和磁化＝０のＴ結晶因子を含まず、最も飽和磁化が高いＳ結晶因子を２つ有するからである。このため、六方晶フェライトのスネークの関係式ｆｒ×（μ−１）＝（γＩｓ）÷（６πμ０）×｛√（ＨＡ１／ＨＡ２）＋√（ＨＡ２／ＨＡ１）｝から飽和磁化Ｉｓを高くできて、共鳴周波数ｆｒを高くできるため、高周波で高い透磁率を得ることができると考えられる。なお、六方晶フェライトのスネークの関係式において、共鳴周波数ｆｒは磁気損失μ”の極大値の周波数であり、μは透磁率、γは磁気回転比、Ｉｓは飽和磁化、μ０は真空の透磁率、ＨＡは異方性磁界、ＨＡ１は１方向の異方性磁界、ＨＡ２は２方向の異方性磁界であり、その方向はＨＡ１とＨＡ２の差が最も高くなるように設定する。六方晶フェライトは、ＨＡ１とＨＡ２の差が１０倍以上と非常に大きいことを特徴としている。
【００２２】
本発明の軟磁性組成物では、飽和磁化を高めることで共鳴周波数を高くする観点から、Ｗ型六方晶フェライトが単相であることが望ましい。ただし、Ｍ型六方晶フェライト、Ｙ型六方晶フェライト、Ｚ型六方晶フェライト、スピネルフェライトの異相が少し含まれていてもよい。
【００２３】
本発明の軟磁性組成物は、以下の金属元素割合を有する酸化物である。
本明細書において、「Ｂａ＋Ｓｒ」等の記載は、各元素の合計を意味する。また、以下の組成は、磁性体の組成であり、無機ガラスなどが添加された場合には、後述する複合物として扱う。
【００２４】
軟磁性組成物に含有される各元素の含有量は、誘導結合プラズマ発光分光分析（Ｉｎｄｕｃｔｉｖｅｌｙ  Ｃｏｕｐｌｅｄ  Ｐｌａｓｍａ  Ａｔｏｍｉｃ  Ｅｍｉｓｓｉｏｎ  Ｓｐｅｃｔｒｏｓｃｏｐｙ；ＩＣＰ−ＡＥＳ）を用いた組成分析により求めることができる。
【００２５】
＜１＞必須元素（Ｂａ＋Ｓｒ＋Ｎａ＋Ｋ＋Ｌａ：４．７ｍｏｌ％以上５．８ｍｏｌ％以下、Ｂａ：０ｍｏｌ％以上５．８ｍｏｌ％以下、Ｓｒ：０ｍｏｌ％以上５．８ｍｏｌ％以下、Ｎａ：０ｍｏｌ％以上５．２ｍｏｌ％以下、Ｋ：０ｍｏｌ％以上５．２ｍｏｌ％以下、Ｌａ：０ｍｏｌ％以上２．１ｍｏｌ％以下）
【００２６】
Ｗ型六方晶フェライト（構造式Ａ２＋Ｍｅ２＋２Ｆｅ１６Ｏ２７）で、図１に示す結晶構造のＢａ位置に該当するＡサイト元素を構成するには、イオン半径が比較的大きな２価の陽イオンであるバリウムＢａ又はストロンチウムＳｒあるいはイオン半径が比較的大きな１価の陽イオンであるナトリウムＮａ又はカリウムＫが必要である。
【００２７】
特に、Ｂａ量が５．１ｍｏｌ％以上５．２ｍｏｌ％以下では、表２のＮｏ．４〜６とＮｏ．１３〜１５より、Ｗ型六方晶フェライトが単相で合成できている。このため、表１のＮｏ．４〜６とＮｏ．１３〜１５より、飽和磁化≧２７０［ｍＴ］と高く、保磁力が３０ｋＡ／ｍ程度と低くなり、１ＧＨｚのＱ≧４０かつ透磁率μ’≧１．８と高くできている。飽和磁化がＹ型フェライトより高いため、他の六方晶軟磁性フェライトに比べて直流重畳の問題が生じ難くなる。また、１ＧＨｚのＱや透磁率が高いため、１ＧＨｚなどの高周波では、他のフェライト材料よりも特性の良いインダクタとして働き、非磁性体による空芯コイルより高いインダクタンスＬを得ることができる。
【００２８】
ＢａとＳｒは、全量置換が可能である。実施例２−１の表３のＮｏ．２７〜３１と図８より、Ｓｒが増えると、飽和磁化が高くなって、透磁率を高めることができるが、磁気損失が高くなってＱが少し低下する傾向にある。表３のＮｏ．３１より、Ｓｒで全量置換した場合でも、透磁率μ’＝２．２６程度でＱ＝３８と高い。
【００２９】
Ｂａが多い場合、実施例１の表２のＮｏ．１９〜２１や図４のＦｅ量ｍ＝７よりＹ型フェライト相の異相が析出して、表１のＮｏ．１９より、保磁力≧５０ｋＡ／ｍと高くなって１ＧＨｚのＱ≦２０に低減すると共に、比抵抗が低下して誘電率が高くなる。
【００３０】
Ｂａ＋Ｓｒ量の合計が少なくなると、実施例１の表２のＮｏ．２６や図４のＦｅ量ｍ＝９よりスピネル相の異相が析出して、実施例１の表１のＮｏ．２６より、保磁力＝１０１ｋＡ／ｍと高くなることで１ＧＨｚのμ＝１．２１とＱ＝４に低減すると共に、比抵抗が低下して誘電率が高くなる。
【００３１】
Ｂａ量の上限は表１のＮｏ．２１より５．８ｍｏｌ％、Ｓｒ量の上限は表７のＮｏ．８９より５．８ｍｏｌ％と設定した。
Ｂａ量の下限は表３のＮｏ．３１より０ｍｏｌ％、Ｓｒ量の下限は表３のＮｏ．２７より０ｍｏｌ％と設定した。
Ｂａ＋Ｓｒ量の下限は表１のＮｏ．２５より４．７ｍｏｌ％、Ｂａ＋Ｓｒ量の上限は表７のＮｏ．８９より５．８ｍｏｌ％と設定した。
【００３２】
なお、Ａサイト元素のＢａやＳｒ元素の一部又は全部を、表１０または表１１に示す通りイオン半径が比較的大きなアルカリ金属元素（Ｋ、Ｎａなど）やＬａで置換してもよい。この場合、Ｂａ＋Ｓｒ＋Ｎａ＋Ｋ＋Ｌａの下限は４．７ｍｏｌ％、上限は５．８ｍｏｌ％と設定する。
【００３３】
＜２＞必須元素（Ｃａ：０．２ｍｏｌ％以上５．０ｍｏｌ％以下）
【００３４】
Ｗ型六方晶フェライト（構造式Ａ２＋Ｍｅ２＋２Ｆｅ１６Ｏ２７）を単相合成するには、カルシウムＣａを添加することが効果的である。本発明においては、Ｆｅ２＋の生成を必須とする還元雰囲気での焼成と異なり、Ｆｅ２＋を生成させない大気中での焼成により効果を得ている。
【００３５】
特に、Ｃａ量が０．５ｍｏｌ％以上２．６ｍｏｌ％以下では、表２のＮｏ．４〜６と図２よりＷ型六方晶フェライトが単相で合成されている。このため、表１のＮｏ．４〜６より、飽和磁化≧２８０［ｍＴ］と高く、保磁力≦３５ｋＡ／ｍと低くなり、１ＧＨｚのＱ≧４０かつ透磁率μ’≧１．９と高くできている。飽和磁化が高いため、他の六方晶軟磁性フェライトに比べて直流重畳の問題が生じ難くなる。また、１ＧＨｚの透磁率とＱが高いため、１ＧＨｚなどの高周波で、他のフェライト材料よりもインダクタとして働き、空芯コイルより高いインダクタンスＬを得ることができる。
【００３６】
Ｃａが多い場合は、Ａサイト元素がＢａにおいて実施例１の表２のＮｏ．７〜９及び図２のＣａ：ｘ＝１．００よりＺ型フェライトの異相が析出してＷ型フェライト単相の合成を阻害し、表１のＮｏ．９と図６より１ＧＨｚの透磁率μ’＝１．４９、磁性体のＱ＝１４に低下する。
【００３７】
Ｃａが少ない場合は、Ａサイト元素がＢａにおいて実施例１の表２のＮｏ．１〜３及び図２のＣａ：ｘ＝無添加、ｘ＝０．０２、ｘ＝０．０３よりＭ型フェライトとスピネルの異相が析出してＷ型フェライト単相の合成を阻害する。その結果、Ａサイト元素がＢａにおいて表１のＮｏ．１、２と図６より、保磁力≧３０ｋＡ／ｍとなって１ＧＨｚのＱ≦１９に低下する。
【００３８】
Ｃａ量の上限は、表１のＮｏ．８より５．０ｍｏｌ％と設定した。Ｃａ量の下限は、表１のＮｏ．３より０．２ｍｏｌ％と設定した。
【００３９】
＜３＞必須元素（Ｆｅ：７２．５ｍｏｌ％以上８６．０ｍｏｌ％以下）
【００４０】
Ｗ型六方晶フェライト（構造式Ａ２＋Ｍｅ２＋２Ｆｅ１６Ｏ２７）を構成して強磁性を示すには、鉄Ｆｅが必要である。
【００４１】
必須元素であるＢａ，Ｃａ，Ｃｏ，Ｆｅのみである場合は、Ｆｅ量が８２．０ｍｏｌ％以上８３．７ｍｏｌ％以下の時に、表２のＮｏ．２２〜２４と図４のＦｅ量ｍ＝８よりＷ型六方晶フェライトが最も多い相である。このため、表１のＮｏ．２２〜２４より、飽和磁化≧２７０［ｍＴ］と高く、保磁力が３０ｋＡ／ｍ程度と低くなり、１ＧＨｚのＱ≧４０かつ透磁率μ’≧１．９と高くできている。飽和磁化が高いため、他の六方晶軟磁性フェライトに比べて直流重畳の問題が生じ難くなる。また、１ＧＨｚのＱや透磁率が高いため、１ＧＨｚ程度の高周波で他のフェライト材料よりもインダクタとして働き、空芯コイルより高いインダクタンスＬを得ることができる。
【００４２】
Ｆｅサイトへは、表５よりＣｏ−（Ｇｅ，Ｈｆ，Ｓｉ，Ｓｎ，Ｔｉ，Ｚｒ）複合置換、表６よりＡｌ，Ｇａ，Ｉｎ，Ｓｃ単独置換、表８よりＮｉ−（Ｍｏ，Ｎｂ，Ｓｂ，Ｔａ，Ｗ，Ｖ）複合置換の例がある。表９や表１０のようにＦｅサイト元素の一部をＬｉで置換してもよい。Ｆｅサイトへの元素置換により、Ｆｅの最適量は低下すると考えられる。
【００４３】
Ｆｅが多い場合は、実施例１の表２のＮｏ．２５、２６と図４のＦｅ量ｍ＝９よりスピネル相が析出して、表１のＮｏ．２６より保磁力が１０１ｋＡ／ｍと高くなって、１ＧＨｚのＱ＝４、透磁率μ’＝１．２１に低下する。
【００４４】
Ｆｅが少ない場合は、実施例１の表２のＮｏ．１９〜２１と図４のＦｅ量ｍ＝７よりＹ型フェライト相が析出して、表１のＮｏ．１９より保磁力が１５０ｋＡ／ｍと高くなって、１ＧＨｚのＱ＝６、透磁率μ’＝１．１１に低下する。
【００４５】
Ｆｅ量の上限は、実施例１の表１のＮｏ．１１より８６．０ｍｏｌ％と設定した。
Ｆｅ量の下限は、表５のＮｏ．５７、６５より７２．５ｍｏｌ％が最も低いため下限と設定した。各実施例による下限値は、実施例１の表１のＮｏ．１７は７８．８ｍｏｌ％、実施例２−３の表５のＮｏ．５７、６５は７２．５ｍｏｌ％、実施例２−４の表６のＮｏ．８０、８５は７５．１ｍｏｌ％である。
【００４６】
なお、図１に示すＷ型六方晶フェライトの２ｄ位置は、Ｆｅイオンが５配位となっており、ｃ面方向に比べてｃ軸方向の酸素位置が遠いため、ｃ軸異方性を持ち、一般に硬磁性を示し易い。
【００４７】
＜４＞必須元素（Ｃｏ：７．０ｍｏｌ％以上１５．５ｍｏｌ％以下）
Ｗ型六方晶フェライト（構造式Ａ２＋Ｍｅ２＋２Ｆｅ１６Ｏ２７）は、通常は５配位位置（図１の２ｄ位置）にあるＦｅイオンの影響によりｃ軸異方性がある（ｃ軸にスピンが向き易くなる）ため、磁石材料として適した硬磁性を示すことが知られている。Ｗ型六方晶フェライトで軟磁性を示すには、六方晶フェライトのｃ面方向へスピンが向き易くするため、６配位位置にコバルトＣｏが必要と考えられる。
【００４８】
必須元素であるＢａ，Ｃａ，Ｃｏ，Ｆｅのみである場合は、Ｃｏ量が９．４ｍｏｌ％以上１１．３ｍｏｌ％以下の時に、表２のＮｏ．１３〜１５と図３のＣｏ＝２．０よりＷ型六方晶フェライトが単相で合成されている。このため、表１のＮｏ．１３〜１５より、飽和磁化≧２７０ｍＴと高く、保磁力が３０ｋＡ／ｍ程度と低くなり、１ＧＨｚのＱ≧４０かつ透磁率μ’≧１．９と高くできている。飽和磁化が高いため、他の六方晶軟磁性フェライトに比べて直流重畳の問題が生じ難くなる。また、１ＧＨｚのＱや透磁率が高いため、１ＧＨｚ程度の高周波で他のフェライト材料よりもインダクタとして働き、空芯コイルより高いインダクタンスＬを得ることができる。
【００４９】
Ｃｏが多い場合は、実施例１の表２のＮｏ．１６〜１８や図３のＣｏ＝２．５よりＹ型相やスピネル相の異相を析出し、表１のＮｏ．１８より保磁力が４１ｋＡ／ｍに増加して１ＧＨｚのＱ＝１４、透磁率μ’＝１．４９に低下した。
【００５０】
Ｃｏが少ない場合は、実施例１の表２のＮｏ．１０や図３のＣｏ＝１．５より異相を観測できなかったが、表１のＮｏ．１０より飽和磁化が２４９ｍＴに減少して１ＧＨｚの磁気損失が１．４９に減少し、比抵抗が低くなって誘電率が高くなった。
【００５１】
Ｃｏ量の上限は、実施例２−３の表５のＮｏ．５７、６５より１５．５ｍｏｌ％と設定した。各実施例による上限値は、実施例１のＮｏ．１７より１４．８ｍｏｌ％、実施例２−３のＮｏ．５７、６５より１５．５ｍｏｌ％である。
Ｃｏ量の下限は、実施例１の表１のＮｏ．１１より７．０ｍｏｌ％と設定した。
【００５２】
＜５＞複数元素のバランス（Ｍｅ（Ｉ）＝Ｌｉ＋Ｎａ＋Ｋ、Ｍｅ（ＩＩ）＝Ｃｏ＋Ｃｕ＋Ｍｇ＋Ｍｎ＋Ｎｉ＋Ｚｎ、Ｍｅ（ＩＶ）＝Ｇｅ＋Ｓｉ＋Ｓｎ＋Ｔｉ＋Ｚｒ＋Ｈｆ、Ｍｅ（Ｖ）＝Ｍｏ＋Ｎｂ＋Ｔａ＋Ｓｂ＋Ｗ＋Ｖ、Ｄ＝Ｍｅ（Ｉ）＋Ｍｅ（ＩＩ）−Ｍｅ（ＩＶ）−２×Ｍｅ（Ｖ）と定義した時に、Ｄ：７．０ｍｏｌ％以上１４．８ｍｏｌ％以下）
【００５３】
Ｍｅ（Ｉ）には１価の陽イオンになりやすい元素、Ｍｅ（ＩＩ）には２価の陽イオンになりやすい元素、Ｍｅ（ＩＶ）には４価の陽イオンになりやすい元素、Ｍｅ（Ｖ）には５価以上の陽イオンになりやすい元素で定義している。電荷バランスが保たれることで比抵抗が高くなり、１ＧＨｚの磁気損失も低くなるとともに、誘電率が低下する。ただし、電荷量の測定は絶縁体の多結晶では困難なため、比抵抗が高いことで電荷バランスが取れていると推定している。Ｄは表１で変化して、特にＤ＝９．４〜１１．３では表１のＮｏ．１３〜１５とＮｏ．２２〜２４より透磁率μ’≧１．９かつＱ≧４０と比較的高い値を得ており、表３〜表６ではＤ＝１０．４で固定している。
【００５４】
Ｄの最低値は表１のＮｏ．１１より７．０ｍｏｌ％、Ｄの最高値は表１のＮｏ．１７より１４．８ｍｏｌ％と設定した。Ｄの値が範囲外になると、１ＧＨｚの磁気損失が高くなり、誘電率が高くなる。
【００５５】
＜６＞Ｃｕ：０ｍｏｌ％以上２．６ｍｏｌ％以下、Ｍｇ：０ｍｏｌ％以上２．６ｍｏｌ％以下、Ｍｎ：０ｍｏｌ％以上２．６ｍｏｌ％以下、Ｎｉ：０ｍｏｌ％以上５．２ｍｏｌ％以下、Ｚｎ：０ｍｏｌ％以上２．６ｍｏｌ％以下
【００５６】
Ｃｕを一部置換すると、実施例２−２の表４のＮｏ．３２〜３５より１ＧＨｚの透磁率μ’とＱが単調減少し、磁気損失μ”が単調増加する。表４のＮｏ．３５よりＣｕ＝５．２ｍｏｌ％でμ＝１．４９、Ｑ＝５となりμ’、Ｑとも範囲外となる。
【００５７】
Ｃｕ量の上限は、実施例２−２の表４のＮｏ．３４より２．６ｍｏｌ％と設定した。
【００５８】
Ｍｇを一部置換すると、実施例２−２の表４のＮｏ．３２、３６〜３８より１ＧＨｚの透磁率μ’とＱが単調減少し、磁気損失μ”が単調増加する。表４のＮｏ．３８よりＭｇ＝５．２ｍｏｌ％で透磁率μ’＝１．５１、Ｑ＝５となりμ’、Ｑとも範囲外となる。
【００５９】
Ｍｇ量の上限は、実施例２−２の表４のＮｏ．３７より２．６ｍｏｌ％と設定した。
【００６０】
Ｍｎを一部置換すると、実施例２−２の表４のＮｏ．３２、３９〜４１より、誘電率が低下したが、１ＧＨｚの透磁率μ’とＱが単調減少し、磁気損失μ”が単調増加する。表４のＮｏ．４１よりＭｎ＝５．２ｍｏｌ％で透磁率μ’＝１．４０、Ｑ＝７となりμ’、Ｑとも範囲外となる。
【００６１】
Ｍｎ量の上限は、実施例２−２の表４のＮｏ．４０より２．６ｍｏｌ％と設定した。
【００６２】
Ｎｉを一部置換すると、実施例２−２の表４のＮｏ．３２、４２〜４４と図９より、１ＧＨｚの透磁率μ’と磁気損失μ”が単調増加し、Ｑが単調減少する。表４のＮｏ．４４よりＮｉ＝５．２ｍｏｌ％で透磁率μ’＝２．８９、Ｑ＝９となりＱが範囲外となる。
ただし、ＮｉをＭｏなどと複合置換した実施例２−６の表８のＮｏ．９４〜１０９より、１ＧＨｚの磁気損失μ”が単調増加し、Ｑが単調減少し、Ｎｉ置換量≦５．２ｍｏｌ％までは透磁率μ’が増加する。表８のＮｏ．９７，１００，１０３，１０６よりＮｉ＝１０．４ｍｏｌ％でＱ＝１６となりＱが範囲外となる。
【００６３】
Ｎｉ量の上限は、実施例２−６の表８のＮｏ．９６，９９，１０２，１０５，１０８より５．２ｍｏｌ％と設定した。
【００６４】
Ｚｎを一部置換すると、実施例２−２の表４のＮｏ．３２、４５〜４７と図１０より、１ＧＨｚの透磁率μ’と磁気損失μ”が単調増加し、Ｑが単調減少する。表４のＮｏ．４７よりＺｎ＝５．２ｍｏｌ％で透磁率μ’＝４．６３、Ｑ＝７となりＱが範囲外となる。
【００６５】
Ｚｎ量の上限は、実施例２−２の表４のＮｏ．４６より２．６ｍｏｌ％と設定した。
【００６６】
＜７＞Ｇｅ：０ｍｏｌ％以上２．６ｍｏｌ％以下、Ｓｉ：０ｍｏｌ％以上２．６ｍｏｌ％以下、Ｔｉ：０ｍｏｌ％以上２．６ｍｏｌ％以下
【００６７】
４価の陽イオンになりやすいＧｅ，Ｓｉ，Ｔｉを一部置換することで、Ｆｅサイトへ２価の陽イオンになりやすいＣｏなどの一部置換で崩れた電荷バランスを補正できる。
【００６８】
Ｇｅを一部置換すると、実施例２−３の表５のＮｏ．４８〜５１より、１ＧＨｚの磁気損失μ”が単調増加し、透磁率μ’とＱが単調減少する。表５のＮｏ．５１よりＧｅ＝５．２ｍｏｌ％で透磁率μ’＝１．２７、Ｑ＝５となり、透磁率μ’とＱが範囲外となる。
【００６９】
Ｇｅ量の上限は、実施例２−３の表５のＮｏ．５０より２．６ｍｏｌ％と設定した。
【００７０】
Ｓｉを一部置換すると、実施例２−３の表５のＮｏ．４８、５２〜５４と図１１より、１ＧＨｚの磁気損失μ”が単調増加し、Ｑが単調減少し、Ｓｉ量≦２．６ｍｏｌ％までは透磁率μ’が増加する。表５のＮｏ．５４よりＳｉ＝５．２ｍｏｌ％で透磁率μ’＝２．６１、Ｑ＝１６となりＱが範囲外となる。
【００７１】
Ｓｉ量の上限は、実施例２−３の表５のＮｏ．５３より２．６ｍｏｌ％と設定した。
【００７２】
Ｔｉを一部置換すると、実施例２−３の表５のＮｏ．４８、６０〜６２より、１ＧＨｚの磁気損失μ”が単調増加し、透磁率μ’とＱが単調減少する。表５のＮｏ．６２よりＴｉ＝５．２ｍｏｌ％で透磁率μ’＝１．２９、Ｑ＝５となり、透磁率μ’とＱが範囲外となる。
【００７３】
Ｔｉ量の上限は、実施例２−３の表５のＮｏ．６１より２．６ｍｏｌ％と設定した。
【００７４】
＜８＞Ｓｎ：０ｍｏｌ％以上５．２ｍｏｌ％以下、Ｚｒ＋Ｈｆ：０ｍｏｌ％以上５．２ｍｏｌ％以下
【００７５】
Ｓｎ，Ｚｒ，Ｈｆは、Ｆｅの５配位位置に置換し、Ｚｎ，Ｍｎ，Ｎｉの一部置換で崩れた電荷バランスを補正できるとともに、５配位Ｆｅによる六方晶フェライトのｃ軸にスピンが向き易い硬磁性の効果を弱めることができる。その結果、ＳｉやＴｉよりも多くのＣｏ量をＦｅと置換することができる。
【００７６】
なお、ＺｒとＨｆは同じ鉱石から産出される元素で、同じ効果があり、分離精製するとコストが高くなるため、Ｚｒ＋Ｈｆと表記している。
【００７７】
Ｓｎを一部置換すると、実施例２−３の表５のＮｏ．４８、５５〜５９より、１ＧＨｚの磁気損失μ”が単調増加し、透磁率μ’とＱが単調減少する。表５のＮｏ．５８よりＳｎ＝７．８ｍｏｌ％で透磁率μ’＝１．５７、Ｑ＝１０となり、Ｑが範囲外となる。
【００７８】
Ｓｎ量の上限は、実施例２−３の表５のＮｏ．５７より５．２ｍｏｌ％と設定した。
【００７９】
Ｚｒ＋Ｈｆを一部置換すると、実施例２−３の表５のＮｏ．４８、６３〜６７と図１２より、１ＧＨｚの磁気損失μ”が単調増加し、透磁率μ’がわずかに高くなった後に減少し、Ｑが単調減少する。表５のＮｏ．６６よりＺｒ＋Ｈｆ＝７．８ｍｏｌ％で透磁率μ’＝１．４９、Ｑ＝１２となり、透磁率μ’とＱが範囲外となる。
【００８０】
Ｚｒ＋Ｈｆ量の上限は、実施例２−３の表５のＮｏ．６５より５．２ｍｏｌ％と設定した。
【００８１】
＜９＞Ａｌ：０ｍｏｌ％以上５．２ｍｏｌ％以下、Ｇａ：０ｍｏｌ％以上５．２ｍｏｌ％以下
【００８２】
Ａｌ，Ｇａを一部置換すると、Ｆｅの６配位位置に置換するため、Ａｌの場合は実施例２−４の表６のＮｏ．６８〜７２、Ｇａの場合は表６のＮｏ．６８、７３〜７６より飽和磁化が低くかつ保磁力が高くなり、透磁率μ’とＱが単調減少して磁気損失μ”が単調増加する。
【００８３】
Ａｌ量の上限は、表６のＮｏ．７１より５．２ｍｏｌ％と設定した。Ｇａ量の上限は、表６のＮｏ．７５より５．２ｍｏｌ％と設定した。
【００８４】
＜１０＞Ｉｎ：０ｍｏｌ％以上７．８ｍｏｌ％以下、Ｓｃ：０ｍｏｌ％以上７．８ｍｏｌ％以下
【００８５】
Ｉｎ，Ｓｃを一部置換すると、Ｆｅの５配位位置に置換するため、Ｉｎの場合は実施例２−４の表６のＮｏ．６８、７７〜８１、Ｓｃの場合は表６のＮｏ．６８、８２〜８６と図１３より飽和磁化は低下し、透磁率μ’は単調減少し、磁気損失μ”は少し低下した後に高くなっているため、Ｑは少し高くなった後に低下している。
【００８６】
Ｉｎ量の上限は、実施例２−４の表６のＮｏ．８０より７．８ｍｏｌ％と設定した。Ｓｃ量の上限は、表６のＮｏ．８５より７．８ｍｏｌ％と設定した。
【００８７】
＜１１＞Ｍｏ：０ｍｏｌ％以上２．６ｍｏｌ％以下、Ｎｂ＋Ｔａ：０ｍｏｌ％以上２．６ｍｏｌ％以下、Ｓｂ：０ｍｏｌ％以上２．６ｍｏｌ％以下、Ｗ：０ｍｏｌ％以上２．６ｍｏｌ％以下、Ｖ：０ｍｏｌ％以上２．６ｍｏｌ％以下
【００８８】
Ｍｏ，Ｎｂ，Ｔａ，Ｓｂ，Ｗ，Ｖを一部置換することで、ＦｅサイトへＮｉの一部置換で崩れた電荷バランスを補正でき、Ｇｅ，Ｓｉ，Ｔｉ等より少量で効果がある。その結果、表８のＮｏ．９４〜９６、９８〜９９、１０１〜１０２、１０４〜１０５、１０７〜１０８より１ＧＨｚの透磁率μ’≧１．５かつＱ≧２０にできている。さらに置換量を増やすと、表８のＮｏ．９７、１００、１０３、１０６、１０９よりＱ＜２０に低下する。
【００８９】
Ｍｏ量の上限は、表８のＮｏ．９６より２．６ｍｏｌ％と設定した。Ｎｂ＋Ｔａ量の上限は、表８のＮｏ．９９より２．６ｍｏｌ％と設定した。Ｓｂ量の上限は、表８のＮｏ．１０２より２．６ｍｏｌ％と設定した。Ｗ量の上限は、表８のＮｏ．１０５より２．６ｍｏｌ％と設定した。Ｖ量の上限は、表８のＮｏ．１０８より２．６ｍｏｌ％と設定した。
【００９０】
なお、ＮｂとＴａは同じ鉱石から産出されることが多い元素で、化学的に類似しており、分離精製するとコストが高くなるため、Ｎｂ＋Ｔａと表記している。
【００９１】
本発明の軟磁性組成物においては、保磁力Ｈｃｊが４０ｋＡ／ｍ以下である。
【００９２】
保磁力を低減することで、透磁率を高めることができるため、コイルのインダクタンスＬを高めることができる。これに対し、磁石材料のように保磁力が高いと、目的とする高い透磁率を得ることが困難である。
保磁力Ｈｃｊ＞４０ｋＡ／ｍでは透磁率μ’＜１．５０と低くなって、インダクタとして空芯コイルに対する十分な優位性を示さなくなる。
【００９３】
本発明の軟磁性組成物においては、保磁力Ｈｃｊが３０ｋＡ／ｍ以下であることが望ましい。保磁力Ｈｃｊが３０ｋＡ／ｍ以下である軟磁性組成物は、以下の金属元素割合を有する酸化物であることが望ましい。
Ｂａ：５．１ｍｏｌ％以上５．２ｍｏｌ％以下、
Ｃａ：０．５ｍｏｌ％以上２．６ｍｏｌ％以下、
Ｆｅ：８２．０ｍｏｌ％以上８３．７ｍｏｌ％以下、
Ｃｏ：９．４ｍｏｌ％以上１１．３ｍｏｌ％以下。
【００９４】
本発明の軟磁性組成物においては、飽和磁化Ｉｓが２００ｍＴ以上であることが望ましい。
【００９５】
飽和磁化Ｉｓを高めて残留磁束密度Ｂｓを高めると、大電流下における直流重畳特性が向上することが知られている。信号系回路においても、低電圧大電流化のトレンドがあるため、飽和磁化Ｉｓが２００ｍＴ未満である場合、Ｙ型フェライトのように高透磁率の材料であっても、直流重畳の不安が高くなるので、少なくとも飽和磁化Ｉｓ≧２００ｍＴであることが望ましい。
【００９６】
本発明の軟磁性組成物においては、結晶粒の最大長径が３μｍ未満であり、かつ、結晶平均粒径が０．０５μｍ以上２μｍ以下であることが望ましい。さらに、一次粒子及び結晶粒の最大長径が３μｍ未満であり、かつ、結晶平均粒径が０．０５μｍ以上２μｍ以下であることが望ましい。より望ましくは、結晶平均粒径が０．１μｍ以上１μｍ以下である。これらの径は、実施例に記載したプロセスにより得られる軟磁性体粒子の径を意味し、仮焼後に添加される繊維などの径は含まない。
【００９７】
六方晶フェライトの単磁区粒径の範囲は約０．１μｍ以上約１．０μｍ以下であることが知られている。単磁区粒径にすることで、磁壁共振による損失を抑制できるため、高Ｑ化に寄与できる。粒径が０．１μｍ未満では、超常磁性の特性を示して透磁率μ’＝１に低下してしまう。
【００９８】
結晶平均粒径は、０．０５μｍ以上であることが望ましく、０．１μｍ以上であることがより望ましい。結晶平均粒径が０．１μｍ以上であれば、透磁率をμ’≧１．５にすることができる。
特に、結晶粒の最大長径が３μｍ未満であり、かつ、結晶平均粒径が２μｍ以下であることが望ましく、結晶平均粒径が１μｍ以下であることがより望ましい。さらに、一次粒子及び結晶粒の最大長径が３μｍ未満であり、かつ、結晶平均粒径が２μｍ以下であることが望ましく、結晶平均粒径が１μｍ以下であることがより望ましい。結晶平均粒径が１μｍ以下であれば、単磁区粒径により高Ｑ化することができる。
【００９９】
なお、結晶粒は、ＪＩＳ  Ｒ  １６７０に定義されているセラミックグレインを意味する。結晶粒径は、ＪＩＳ  Ｒ  １６７０で示される円相等径を算出し、その平均値を計算することで求める。結晶粒の最大長径は、磁器表面を光学顕微鏡で視野０．２ｍｍ角内において観察し、ＪＩＳ  Ｒ  １６７０で示される長径を測定し、その最大値を求めることで算出する。
【０１００】
一次粒子の最大長径は、画像イメージング法により粉の長径を測定し、その最大値を求めることで算出する。具体的には、電子顕微鏡（ＳＥＭ）を用いて粉の粒子の画像を取得し、その画像イメージで映し出される一次粒子の集合体から、個々の粒子を抽出して、一次粒子とする。個々の粒子の長径を測定し、その最大値を一次粒子の最大長径と規定する。
【０１０１】
本発明の軟磁性組成物においては、比抵抗ρが１０６Ω・ｍ以上であることが望ましい。
【０１０２】
比抵抗が低い場合、低周波で渦電流損失が高まってしまうため、１ＧＨｚでも磁気損失が高く、誘電率も高くなる。比抵抗ρ≧１０６［Ω・ｍ］と高い値であれば、ＧＨｚ帯でも渦電流損失が低くなり、１ＧＨｚでＱ≧２０を得られやすくなる。
【０１０３】
本発明の軟磁性組成物においては、透磁率μ’が１．５以上であることが望ましい。
【０１０４】
透磁率がμ’≧１．５と高いと、図１５に示すようなコイルに加工した時のインダクタンスを高くすることができる。
【０１０５】
本発明の軟磁性組成物においては、磁性体のＱが２０以上であることが望ましい。
【０１０６】
磁性体のＱが高いことで、磁気的な損失を低減できるので、磁性体コア挿入によるコイルのＱ低下を抑制することができる。磁性体とすることで、図１６に示すようなコイルに加工した時のコイルのＱを高くすることができる。
【０１０７】
本発明の軟磁性組成物においては、誘電率εが１００以下であることが望ましい。
【０１０８】
コイルの浮遊容量が大きい場合、コイル部品内でＬＣ共振周波数が数ＧＨｚ以下に低下すると、磁性材料のＱが高くてもインダクタとして機能しなくなる。このため、ＧＨｚ帯インダクタとして利用するには、少なくとも材料の誘電率ε≦１００に抑制することが望ましい。
【０１０９】
本発明の軟磁性組成物は粉末の状態である。このような軟磁性組成物を産業上利用するには、液体又は固体の状態にする必要がある。例えば、巻線インダクタとして利用するには焼結体にするのがよい。積層インダクタとして利用するには、焼結体でもよいが、低誘電率化により浮遊容量を減少させて高周波化を目指すために、ガラスや樹脂などの非磁性体と混ぜることが有効である。磁性流体として使用するには、ペースト形態が望ましい。
【０１１０】
このような、本発明の軟磁性組成物を焼成して得られる焼結体、あるいは、本発明の軟磁性組成物と、ガラス及び樹脂の少なくとも一方からなる非磁性体とを混合して得られる複合体又はペーストも本発明の１つである。本発明の焼結体、複合体又はペーストには、強磁性体や他の軟磁性体などが含まれていてもよい。
【０１１１】
なお、焼結体は、ＪＩＳ  Ｒ  １６００に定義されているファインセラミックスを意味する。複合体は、２種類以上の性質が異なる素材を、それぞれの相を保ったまま界面で強固に結合し、合体または複合した材料を意味する。ペーストは、軟磁性粉を懸濁した分散系で、流動性と高い粘性のある物質を意味する。
【０１１２】
また、非磁性体は、飽和磁化が１ｍＴ以下である、強磁性体ではない物質を意味する。
【０１１３】
さらに、本発明の焼結体、複合体又はペーストを用いてなるコイル部品も本発明の１つである。本発明のコイル部品は、コンデンサと組み合わせることにより、ＬＣ共振を利用したノイズフィルタとしても使用することができる。
なお、コイル部品は、ＪＩＳ  Ｃ  ５６０２に記載のコイルを用いた電子部品を意味する。
【０１１４】
本発明のコイル部品は、コア部と、上記コア部の周囲に設けられた巻線部とを備え、上記コア部は、本発明の焼結体、複合体又はペーストを用いてなり、上記巻線部は、銀・銅などの電気伝導体を必ず含む。
なお、巻線は、自発磁化を持つ物質の周囲または内部の一部を、電気伝導体で接続した線を意味する。電気伝導体は、電気伝導率σが１０５Ｓ／ｍ以上である材質で構成され、巻線の両端が電気的に接続されている構造体を意味する。
【０１１５】
また、本発明の焼結体、複合体又はペーストを用いてなるアンテナも本発明の１つである。
【実施例】
【０１１６】
以下、本発明をより具体的に開示した実施例を示す。なお、本発明は、これらの実施例のみに限定されるものではない。【０１１７】
＜実施例１＞
Ｗ型フェライト（化学量論組成：ＢａＣｏ２Ｆｅ１６Ｏ２７）では、カルシウムＣａがＢａ、Ｆｅ、粒界の全てに入ることができるため、組成式をＢａＣａｘＣｏｙＦｅ２ｍＯ２７−δの形で記載する。炭酸バリウム、炭酸カルシウム、酸化鉄、酸化コバルトの各粉末素材を、組成式ＢａＣａｘＣｏｙＦｅ２ｍＯ２７−δのＢａ，Ｃａ，Ｃｏ，Ｆｅ金属イオンの割合が表１に示す所定割合で、素材の総和が１００ｇとなるように調合し、純水８０〜１２０ｇと、ポリカルボン酸アンモニウムの分散剤１〜２ｇと、１〜５ｍｍφのＰＳＺメディア１ｋｇを、５００ｃｃのポリエステル材質のポットに入れて、回転数１００〜２００ｒｐｍのボールミルで８〜２４時間混合し、蒸発乾燥して混合乾燥粉を得た。この混合乾燥粉を２０〜２００μｍの目の粗さを持つふるいに通して整粒粉を得た。この整粒粉を１１００〜１３００℃で大気中仮焼することで、図１に示すＷ型六方晶フェライト結晶構造を持つ仮焼粉を合成することができた。組成の結晶相及び合成度を表２に示す。【０１１８】
代表例として、Ｃａをｘ＝０．００〜１．００、Ｃｏをｙ＝１．５〜２．５、Ｆｅをｍ＝７〜９に変化させたＢａＣａｘＣｏｙＦｅ２ｍＯ２７−δ組成の仮焼粉で、Ｘ線回折（ＸＲＤ）装置で測定したＸＲＤピーク強度比を図２、図３及び図４に示す。【０１１９】
図２は、組成式：ＢａＣａｘＣｏ２Ｆｅ１６Ｏ２７−δでＣａ量ｘを変動させた仮焼粉のＸＲＤピーク強度比である。図２中、Ｃａ無添加は表１のＮｏ．１、Ｃａ：ｘ＝０．０２は表１のＮｏ．２、Ｃａ：ｘ＝０．０３は表１のＮｏ．３、Ｃａ：ｘ＝０．３０は表１のＮｏ．５、Ｃａ：ｘ＝１．００は表１のＮｏ．８である。【０１２０】
図２より、Ｃａを添加しない場合はＷ型フェライト相（ＢａＣｏ２Ｆｅ１６Ｏ２７）の他に、磁石特性を示すＭ型フェライト相（ＢａＦｅ１２Ｏ１９）やコバルトフェライト相（ＣｏＦｅ２Ｏ４）の異相が析出した。Ｃａ量ｘ＝０．３０ｍｏｌ添加することで、異相が消失してＷ型フェライトがほぼ単相となった。Ｃａ量ｘ＝１．００ｍｏｌ添加では、Ｚ型フェライト相（Ｂａ３Ｃｏ２Ｆｅ２４Ｏ４１）が析出した。【０１２１】
図３は、組成式：ＢａＣａ０．３ＣｏｙＦｅ１６Ｏ２７−δでＣｏ量ｙを変動させた仮焼粉のＸＲＤピーク強度比である。図３中、Ｃｏ＝１．５は表１のＮｏ．１２、Ｃｏ＝２．０は表１のＮｏ．１４、Ｃｏ＝２．５は表１のＮｏ．１６である。【０１２２】
図３より、Ｃｏ量ｙ＝１．５〜２．０ｍｏｌではＷ型フェライト相（ＢａＣｏ２Ｆｅ１６Ｏ２７）がほぼ単相であり、Ｃｏ量ｙ＝２．５ｍｏｌではＹ型フェライト相（Ｂａ２Ｃｏ２Ｆｅ１２Ｏ２２）とコバルトフェライト相（ＣｏＦｅ２Ｏ４）の異相が析出した。【０１２３】
図４は、組成式：ＢａＣａ０．３Ｃｏ２Ｆｅ２ｍＯ２７−δでＦｅ量２ｍを変動させた仮焼粉のＸＲＤピーク強度比である。図４中、Ｆｅ量ｍ＝７は表１のＮｏ．２１、Ｆｅ量ｍ＝８は表１のＮｏ．２３、Ｆｅ量ｍ＝９は表１のＮｏ．２５である。【０１２４】
図４より、Ｆｅ量ｍ＝８ではＷ型フェライト相（ＢａＣｏ２Ｆｅ１６Ｏ２７）がほぼ単相となるが、Ｆｅ量ｍ＝７ではＹ型フェライト相（Ｂａ２Ｃｏ２Ｆｅ１２Ｏ２２）の異相が析出し、Ｆｅ量ｍ＝９ではコバルトフェライト相（ＣｏＦｅ２Ｏ４）の異相が析出した。【０１２５】
上記仮焼粉８０ｇに、純水６０〜１００ｇとポリカルボン酸アンモニウムの分散剤１〜２ｇと、１〜５ｍｍφのＰＳＺメディア１０００ｇを、５００ｃｃのポリエステル材質のポットに入れて、回転数１００〜２００ｒｐｍのボールミルで７０〜１００時間粉砕して微粒化したスラリーを得た。この微粒化したスラリーに、分子量５０００〜３００００の酢酸ビニルバインダーを５〜１５ｇを添加し、ドクターブレード法により、シート材質：ポリエチレンテレフタレート、ブレードとシートの間隙：１００〜２５０μｍ、乾燥温度：４０〜６０℃、シート巻取速度：５〜５０ｃｍ／分でシート成形した。このシートを５．０ｃｍ角で打抜き加工し、ポリエチレンテレフタレートのシートを剥離除去したフェライトシートを、シート厚さの合計が０．３〜２．０ｍｍとなるように重ねてステンレス材質の金型に入れ、５０〜８０℃に温めた状態で上下から１５０〜３００ＭＰａの圧力で圧着して圧着体を得た。圧着体を、透磁率測定用には焼結後に外径７．２ｍｍφ−内径３．６ｍｍφ−厚さ１ｍｍのリング形状の大きさになるよう６０〜８０℃に温めた状態で打抜き加工し、比抵抗、密度、磁化曲線測定用には１０ｍｍφの円板を打抜いて、加工体を得た。【０１２６】
円板及びリング形状の加工体を、ジルコニア製のセッターの上に置き、大気中で昇温速度０．１〜０．５℃／分かつ最高温度４００℃で最高温度保持時間１〜２時間で加熱してバインダーなどを熱分解脱脂した後、１ＧＨｚの磁気損失μ”が最小となる９００〜１１００℃内で焼成温度を選び、昇降温速度１〜５℃／分で最高温度保持時間１〜５時間で焼成し、焼結体を得た。【０１２７】
組成式ＢａＣａ０．３Ｃｏ２Ｆｅ１６Ｏ２７（表１のＮｏ．５）の焼結体の表面ＳＥＭ像を図５に示す。図５より、六角板状粒子の集合体であり、空隙が多数残っている。この空隙により、磁気損失を低減でき、高Ｑ化を達成できている。なお、六角板状粒子の最大長径は３μｍ未満である。【０１２８】
組成式ＢａＣａｘＣｏ２Ｆｅ１６Ｏ２７−δであるＣａ量による透磁率の周波数特性の影響を図６に示す。図６中、Ｃａ無添加は表１のＮｏ．１、Ｃａ＝０．３ｍｏｌは表１のＮｏ．５、Ｃａ＝０．８ｍｏｌは表１のＮｏ．７である。
図６より、Ｃａ量ｘ＝０．３の組成で透磁率μ’を高めることができた。【０１２９】
組成式ＢａＣａ０．３ＣｏｘＦｅ１６Ｏ２７−δであるＣｏ量による透磁率の周波数特性の影響を図７に示す。図７中、Ｃｏ＝１．５ｍｏｌは表１のＮｏ．１２、Ｃｏ＝２．０ｍｏｌは表１のＮｏ．１４、Ｃｏ＝２．５ｍｏｌは表１のＮｏ．１６である。
図７より、Ｗ型フェライトの化学量論組成であるＣｏ＝２．０ｍｏｌの透磁率μ’が最も高い。【０１３０】
透磁率の測定は、Ｋｅｙｓｉｇｈｔ製インピーダンスアナライザーを用い、３ＧＨｚ以内の周波数で寸法共振現象が生じないように１６４５４Ａ−ｓ冶具（リング最大形状：外径≦８．０ｍｍ、内径≧３．１ｍｍ、厚さ≦３．０ｍｍ）を用いた。【０１３１】
磁化曲線による飽和磁化（Ｉｓ）と保磁力（Ｈｃｊ＝ＭＨ曲線のＭ＝０の磁界）は、振動試料型磁力計（ＶＳＭ）を用い、最大磁界１０ｋＯｅで測定した。飽和磁化を算出するため、別途、焼結密度をＪＩＳ  Ｒ  １６３４に従ってアルキメデス法で測定した。飽和磁化Ｉｓと保磁力Ｈｃｊは、試料の形状による反磁界補正が不要なので、容易に算出できる。【０１３２】
結晶相の合成度は、ＲＩＧＡＫＵ製のＸＲＤ装置で仮焼粉を乳鉢で粉砕した粉末をホルダーに埋め込んで、ＸＲＤピーク強度比（％）を測定した。【０１３３】
比抵抗は、１０ｍｍφ円板の両平面部にＩｎＧａ合金で電極を形成し、絶縁抵抗計で測定した。【０１３４】
誘電率は、Ｋｅｙｓｉｇｈｔ製インピーダンスアナライザーを用い、２０ｍｍφの平滑な単板を１６４５３Ａ冶具へ挿入し、１ＧＨｚの誘電率を測定した。【０１３５】
Ｃａ量、Ｃｏ量、Ｆｅ量の組成を変化させた時の、透磁率、磁気損失、Ｑ、飽和磁化、保磁力、比抵抗、誘電率を表１に、結晶相及び合成度を表２に示す。【０１３６】
【表１】
2020162295.tif 000003
【０１３７】
【表２】
2020162295.tif 000004
【０１３８】
例えば、Ｎｏ．５、１４及び２３は、同じ組成のため、同じ特性である。なお、表１及び表２において、＊印を付したものは、本発明の範囲外となる比較例である。以下の表においても同様である。【０１３９】
組成式ＢａＣａｘＣｏｙＦｅ２ｍＯ２７−δ：Ｃａ量＝ｘ［ｍｏｌ］、Ｃｏ量＝ｙ［ｍｏｌ］、Ｆｅ量＝２ｍ［ｍｏｌ］において、表１のＮｏ．３〜８に相当するｘ＝０．０３〜１．０、表１のＮｏ．１１〜１７に相当するｙ＝１．３〜３．０、表１のＮｏ．２１〜２５に相当するｍ＝７．０〜９．０で、飽和磁化≧２００ｍＴ、保磁力≦４０ｋＡ／ｍとなり、１ＧＨｚのＱ≧２０かつ透磁率μ’≧１．５を得て、１ＧＨｚ付近でインダクタとして機能するのに適した材料特性を示す。【０１４０】
特に、組成式ＢａＣａｘＣｏｙＦｅ２ｍＯ２７−δ：Ｃａ量＝ｘ［ｍｏｌ］、Ｃｏ量＝ｙ［ｍｏｌ］、Ｆｅ量＝２ｍ［ｍｏｌ］において、表１のＮｏ．４〜６に相当するｘ＝０．１〜０．５、表１のＮｏ．１３〜１５に相当するｙ＝１．８〜２．２、表１のＮｏ．２２〜２４に相当するｍ＝７．５〜８．５で、Ｗ型六方晶フェライト相（ＢａＣｏ２Ｆｅ１６Ｏ２７）が単相合成し、飽和磁化≧２７０ｍＴ、保磁力≦３０ｋＡ／ｍとなり、１ＧＨｚのＱ≧４０かつ透磁率μ’≧１．８を得て、１ＧＨｚ付近でインダクタとして機能するのにさらに適した材料特性を示す。【０１４１】
六方晶フェライトの中では最も飽和磁化が高いことで知られるＷ型六方晶フェライト相（ＢａＣｏ２Ｆｅ１６Ｏ２７）が、Ｃａを添加し、Ｃｏ量及びＦｅ量の範囲を限定することで、図２、図３、図４と表２より、ほぼ単相で合成でき、飽和磁化≦２００ｍＴと六方晶軟磁性フェライトのインダクタで実績のあるＹ型フェライトより高い数値が得られたため、十分な透磁率を得ることができたと考えられる。また、図５に示すように、空孔の多い焼結体を得ることで、磁気損失を低減することができたと考えられる。【０１４２】
＜実施例２＞
各粉末素材による組成式を、（Ｂａ１−ｆＳｒｆ）Ｃａｘ（Ｃｏｙ−ａＭｉｉａ）（Ｆｅ２ｍ−ｂ−ｃ−ｄ−ｅＭｉｉｂＭｉｉｉｃＭｉｖｄＭｖｅ）Ｏ２７−δと設定した。
Ｂａ、Ｃａ、Ｃｏ、Ｆｅ、Ｓｒ、Ｍｉｉ、Ｍｉｉｉ、Ｍｉｖの金属イオンを、所定割合で、素材の総和が１２０ｇとなるように調合した。なお、Ｍｉｉは２価金属イオンでＭｉｉ＝Ｃｏ、Ｃｕ、Ｍｇ、Ｍｎ、Ｎｉ、Ｚｎであり、Ｍｉｉｉは３価の金属イオンでＭｉｉｉ＝Ａｌ、Ｇａ、Ｉｎ、Ｓｃであり、Ｍｉｖは４価の金属イオンでＭｉｖ＝Ｈｆ、Ｓｉ、Ｓｎ、Ｔｉ、Ｚｒであり、Ｍｖは５価以上の金属イオンでＭｖ＝Ｍｏ、Ｎｂ、Ｔａ、Ｓｂ、Ｗ、Ｖが挙げられる。実施例１と同様の方法で混合乾燥粉、整粒粉、仮焼粉を合成し、仮焼粉を粉砕した後にシート成形体を作製し、焼結体を得た。測定に関しては実施例１と同様とした。【０１４３】
＜実施例２−１＞
組成式（Ｂａ１−ｘＳｒｘ）Ｃａ０．３Ｃｏ２Ｆｅ２ｍＯ２７−δである、ＢａとＳｒの組成比ｘの代表例における、透磁率、磁気損失、Ｑ、飽和磁化、保磁力、比抵抗、誘電率の値を表３に、組成式（Ｂａ１−ｘＳｒｘ）Ｃａ０．３Ｃｏ２Ｆｅ１６Ｏ２７−δであるＢａサイトＳｒ置換による透磁率の周波数特性の影響を図８に示す。図８中、Ｂａ＝１．０、Ｓｒ＝０．０ｍｏｌは表３のＮｏ．２７、Ｂａ＝０．５、Ｓｒ＝０．５ｍｏｌは表３のＮｏ．２９、Ｂａ＝０．０、Ｓｒ＝１．０ｍｏｌは表３のＮｏ．３１である。【０１４４】
【表３】
2020162295.tif 000005
【０１４５】
ＢａサイトＳｒ置換は、表３のＮｏ．２７〜３１と図８より、Ｓｒ置換量に関わらず、飽和磁化≧２８０ｍＴかつ保磁力≦３０ｋＡ／ｍで１ＧＨｚの透磁率μ’＞２かつＱ≧４４と高く、インダクタとして機能できる。ＢａよりもＳｒの方が、イオン半径が小さいことが知られており、Ｓｒ置換で格子定数が小さくなることで飽和磁化が高くなった効果により、透磁率μ’を高めることができたと考えられる。【０１４６】
＜実施例２−２＞
組成式ＢａＣａ０．３（Ｃｏ２−ｘＭｉｉｘ）Ｆｅ１６Ｏ２７−δで、Ｍｉｉ＝Ｃｕ、Ｍｇ、Ｍｎ、Ｎｉ、Ｚｎの代表例における、透磁率、磁気損失、Ｑ、飽和磁化、保磁力、比抵抗、誘電率を表４に、組成式ＢａＣａ０．３（Ｃｏ２−ｘＮｉｘ）Ｆｅ１６Ｏ２７−δであるＣｏサイトＮｉ置換による透磁率の周波数特性を図９に、組成式ＢａＣａ０．３（Ｃｏ２−ｘＺｎｘ）Ｆｅ１６Ｏ２７−δであるＣｏサイトＺｎ置換による透磁率の周波数特性を図１０に示す。図９中、Ｎｉ＝０ｍｏｌは表４のＮｏ．３２、Ｎｉ＝０．５ｍｏｌは表４のＮｏ．４３、Ｎｉ＝１．０ｍｏｌは表４のＮｏ．４４である。図１０中、Ｚｎ＝０ｍｏｌは表４のＮｏ．３２、Ｚｎ＝０．５ｍｏｌは表４のＮｏ．４６、Ｚｎ＝１．０ｍｏｌは表４のＮｏ．４７である。【０１４７】
【表４】
2020162295.tif 000006
【０１４８】
ＣｏサイトＣｕ置換量≦２．６ｍｏｌ％では、表４のＮｏ．３２〜３４より、保磁力≦４０ｋＡ／ｍで、１ＧＨｚの透磁率μ’≧１．５かつＱ≧２０を得ている。Ｃｕ置換量＝５．２ｍｏｌ％では、表４のＮｏ．３５より、保磁力＝１０６ｋＡ／ｍと高くなって飽和磁化が１５５ｍＴに低下したため、１ＧＨｚの透磁率μ’＝１．４９に低下し、磁気損失が高くなってＱ＝５に低下した。このため、Ｃｕ量の範囲は０〜２．６ｍｏｌ％と設定する。【０１４９】
ＣｏサイトＭｇ置換量≦２．６ｍｏｌ％では、表４のＮｏ．３２、３６〜３７より、保磁力≦４０ｋＡ／ｍで、１ＧＨｚの透磁率μ’≧１．５かつＱ≧２０を得ている。Ｍｇ置換量＝５．２ｍｏｌ％では、表４のＮｏ．３８より、保磁力＝６９ｋＡ／ｍと高くなって、１ＧＨｚの透磁率μ’＝１．５１に低下し、磁気損失が高くなってＱ＝５に低下した。このため、Ｍｇ量の範囲は０〜２．６ｍｏｌ％と設定する。【０１５０】
ＣｏサイトＭｎ置換量≦２．６ｍｏｌ％では、表４のＮｏ．３２、３９〜４０より、誘電率が７又は６に低下し、保磁力≦４０ｋＡ／ｍで、１ＧＨｚの透磁率μ’≧１．５かつＱ≧２０を得ている。Ｍｎ置換量＝５．２ｍｏｌ％では、表４のＮｏ．４１より、保磁力＝７１ｋＡ／ｍと高くなって、１ＧＨｚの透磁率μ’＝１．４０に低下し、磁気損失が高くなってＱ＝７に低下した。このため、Ｍｎ量の範囲は０〜２．６ｍｏｌ％と設定する。【０１５１】
ＣｏサイトＮｉ置換量≦２．６ｍｏｌ％では、表４のＮｏ．３２、４２〜４３と図９より、１ＧＨｚの透磁率μ’≧１．５かつＱ≧２０を得ている。Ｎｉ置換量＝５．２ｍｏｌ％では、表４のＮｏ．４４と図９より、１ＧＨｚの透磁率μ’＝２．８９に高まっているが、磁気損失が高くなってＱ＝９に低下した。このため、Ｎｉ量の範囲は０〜２．６ｍｏｌ％と設定する。【０１５２】
ＣｏサイトＺｎ置換量≦２．６ｍｏｌ％では、表４のＮｏ．３２、４５〜４６と図１０より、１ＧＨｚの透磁率μ’≧１．５かつＱ≧２０を得ている。Ｚｎ置換量＝５．２ｍｏｌ％では、表４のＮｏ．４７と図１０より、１ＧＨｚの透磁率μ’＝４．６３に高まっているが、磁気損失が高くなってＱ＝７に低下した。このため、Ｚｎ量の範囲は０〜２．６ｍｏｌ％と設定する。【０１５３】
＜実施例２−３＞
組成式ＢａＣａ０．３Ｃｏ２＋ｘＭｉｖｘＦｅ１６−２ｘＯ２７−δにおいてＭｉｖ＝Ｇｅ、Ｓｉ、Ｓｎ、Ｔｉ、Ｚｒ＋Ｈｆの代表例の透磁率、磁気損失、Ｑ、飽和磁化、保磁力、比抵抗、誘電率の値を表５に、組成式ＢａＣａ０．３Ｃｏ２＋ｘＳｉｘＦｅ１６−２ｘＯ２７−δであるＦｅサイトＣｏ−Ｓｉ複合置換による透磁率の周波数特性を図１１に、組成式ＢａＣａ０．３Ｃｏ２＋ｘ（Ｚｒ＋Ｈｆ）ｘＦｅ１６−２ｘＯ２７−δであるＦｅサイトＣｏ−（Ｚｒ＋Ｈｆ）複合置換による透磁率の周波数特性を図１２に示す。図１１中、Ｃｏ＝２、Ｓｉ＝０ｍｏｌは表５のＮｏ．４８、Ｃｏ＝２．５、Ｓｉ＝０．５ｍｏｌは表５のＮｏ．５３、Ｃｏ＝３．０、Ｓｉ＝１．０ｍｏｌは表５のＮｏ．５４である。図１２中、Ｃｏ＝２、Ｚｒ＋Ｈｆ＝０ｍｏｌは表５のＮｏ．４８、Ｃｏ＝２．５、Ｚｒ＋Ｈｆ＝０．５ｍｏｌは表５のＮｏ．６４、Ｃｏ＝３．０、Ｚｒ＋Ｈｆ＝１．０ｍｏｌは表５のＮｏ．６５である。【０１５４】
【表５】
2020162295.tif 000007
【０１５５】
ＦｅサイトＧｅ置換量≦２．６ｍｏｌ％では、表５のＮｏ．４８〜５０より、１ＧＨｚの透磁率μ’≧１．５かつＱ≧２０を得て、透磁率が低くなっている。Ｇｅ置換量＝５．２ｍｏｌ％では、表５のＮｏ．５１より、１ＧＨｚの透磁率μ’＝１．２７、Ｑ＝５といずれも低下した。このため、Ｇｅ量の範囲は０〜２．６ｍｏｌ％と設定する。【０１５６】
ＦｅサイトＳｉ置換量≦２．６ｍｏｌ％では、表５のＮｏ．４８、５２〜５３と図１１より、１ＧＨｚの透磁率μ’≧１．５かつＱ≧２０を得て、透磁率が高くなっている。Ｓｉ置換量＝５．２ｍｏｌ％では、表５のＮｏ．５４と図１１より、１ＧＨｚの磁気損失が高くなってＱ＝１６に低下した。このため、Ｃｕ量の範囲は０〜２．６ｍｏｌ％と設定する。【０１５７】
ＦｅサイトＳｎ置換量≦５．２ｍｏｌ％では、表５のＮｏ．４８、５５〜５７より、１ＧＨｚの透磁率μ’≧１．５かつＱ≧２０を得て、透磁率が低くなっている。Ｓｎ置換量＝７．８ｍｏｌ％では、表５のＮｏ．５８より、１ＧＨｚの透磁率μ’＝１．５７、Ｑ＝１０といずれも低下した。このため、Ｓｎ量の範囲は０〜５．２ｍｏｌ％と設定する。【０１５８】
ＦｅサイトＴｉ置換量≦２．６ｍｏｌ％では、表５のＮｏ．４８、６０〜６１より、１ＧＨｚの透磁率μ’≧１．５かつＱ≧２０を得て、透磁率が低くなっている。Ｔｉ置換量＝５．２ｍｏｌ％では、表５のＮｏ．６２より、１ＧＨｚの透磁率μ’＝１．２９、Ｑ＝５といずれも低下した。このため、Ｔｉ量の範囲は０〜２．６ｍｏｌ％と設定する。【０１５９】
ＦｅサイトＺｒ＋Ｈｆ置換量≦５．２ｍｏｌ％では、表５のＮｏ．４８、６３〜６５と図１２より、１ＧＨｚの透磁率μ’≧１．５かつＱ≧２０を得て、透磁率が低くなっている。Ｚｒ＋Ｈｆ置換量＝７．８ｍｏｌ％では、表５のＮｏ．６６と図１２より、１ＧＨｚの透磁率μ’＝１．４９、Ｑ＝１２といずれも低下した。このため、Ｚｒ＋Ｈｆ量の範囲は０〜５．２ｍｏｌ％と設定する。【０１６０】
＜実施例２−４＞
組成式ＢａＣａ０．３Ｃｏ２（Ｆｅ１６−ｘＭｉｉｉｘ）Ｏ２７−δで、Ｍｉｉｉ＝Ａｌ、Ｇａ、Ｉｎ、Ｓｃの代表例の透磁率、磁気損失、Ｑ、飽和磁化、保磁力、比抵抗、誘電率の値を表６に示す。組成式ＢａＣａ０．３Ｃｏ２（Ｆｅ１６−ｘＳｃｘ）Ｏ２７−δであるＦｅサイトＳｃ置換による透磁率の周波数特性を図１３に示す。図１３中、Ｓｃ＝０ｍｏｌは表６のＮｏ．６８、Ｓｃ＝０．５ｍｏｌは表６のＮｏ．８３、Ｓｃ＝１．０ｍｏｌは表６のＮｏ．８４である。【０１６１】
【表６】
2020162295.tif 000008
【０１６２】
ＦｅサイトＡｌ置換量≦５．２ｍｏｌ％では、表６のＮｏ．６８〜７１より、１ＧＨｚの透磁率μ’≧１．５かつＱ≧２０を得て、透磁率が徐々に低下している。Ａｌ置換量＝７．８ｍｏｌ％では、表６のＮｏ．７２より、１ＧＨｚの透磁率μ’＝１．２２に低下し、磁気損失が高くなってＱ＝６に低下した。このため、Ａｌ量の範囲は０〜５．２ｍｏｌ％と設定する。【０１６３】
ＦｅサイトＧａ置換量≦５．２ｍｏｌ％では、表６のＮｏ．６８、７３〜７５より、１ＧＨｚの透磁率μ’≧１．５かつＱ≧２０を得て、透磁率が徐々に低下している。Ｇａ置換量＝７．８ｍｏｌ％では、表６のＮｏ．７６より、１ＧＨｚの透磁率μ’＝１．３１に低下し、磁気損失が高くなってＱ＝７に低下した。このため、Ｇａ量の範囲は０〜５．２ｍｏｌ％と設定する。【０１６４】
ＦｅサイトＩｎ置換量≦７．８ｍｏｌ％では、表６のＮｏ．６８、７７〜８０より、１ＧＨｚの透磁率μ’≧１．５かつＱ≧２０を得て、透磁率が徐々に低下している。Ｉｎ置換量＝１０．４ｍｏｌ％では、表６のＮｏ．８１より、１ＧＨｚの透磁率μ’＝１．４９に低下し、磁気損失が高くなってＱ＝８に低下した。このため、Ｉｎ量の範囲は０〜７．８ｍｏｌ％と設定する。【０１６５】
ＦｅサイトＳｃ置換量≦７．８ｍｏｌ％では、表６のＮｏ．６８、８２〜８５と図１３より、１ＧＨｚの透磁率μ’≧１．５かつＱ≧２０を得て、透磁率が徐々に低下している。Ｓｃ置換量＝１０．４ｍｏｌ％では、表６のＮｏ．８６より、１ＧＨｚの透磁率μ’＝１．５４に低下し、磁気損失が高くなってＱ＝９に低下した。このため、Ｓｃ量の範囲は０〜７．８ｍｏｌ％と設定する。【０１６６】
＜実施例２−５＞
組成式ＳｒＣａｘＣｏ２Ｆｅ２ｍＯ２７−δである、ＢａサイトＳｒ全置換組成でＣａ量ｘ＝０．３０とし、Ｆｅ量ｍを変化させた時の透磁率、磁気損失、Ｑ、飽和磁化、保磁力、比抵抗、誘電率の値を表７に示す。【０１６７】
【表７】
2020162295.tif 000009
【０１６８】
Ｃａ量＝０．３０ｍｏｌ％の場合、Ｓｒ量が４．９ｍｏｌ％以上５．８ｍｏｌ％以下では、表７のＮｏ．８９〜９２より、１ＧＨｚの透磁率μ’≧１．５かつＱ≧２０が得られる。Ｓｒ量＝６．１ｍｏｌ％では、表７のＮｏ．８８より、Ｑ＜２０に低下する。Ｓｒ量＝６．５ｍｏｌ％では、表７のＮｏ．８７より、１ＧＨｚの透磁率μ’＝１．４９に低下し、磁気損失が高くなってＱ＝６に低下した。Ｓｒ量＝４．７ｍｏｌ％では、表７のＮｏ．９３より、１ＧＨｚの透磁率μ’＝１．４５に低下し、磁気損失が高くなってＱ＝５に低下した。【０１６９】
＜実施例２−６＞
組成式ＢａＣａ０．３Ｃｏ２Ｎｉ２ｘＭｖｘＦｅ１６−３ｘＯ２７−δで、Ｍｖ＝Ｍｏ、Ｎｂ＋Ｔａ、Ｓｂ、Ｗ、Ｖの代表例の透磁率、磁気損失、Ｑ、飽和磁化、保磁力、比抵抗、誘電率の値を表８に示す。【０１７０】
【表８】
2020162295.tif 000010
【０１７１】
ＦｅサイトＭｏ置換量≦２．６ｍｏｌ％では、表８のＮｏ．９４〜９６より、１ＧＨｚの透磁率μ’≧１．５かつＱ≧２０を得て、透磁率が徐々に低下している。Ｍｏ置換量＝５．２ｍｏｌ％では、表８のＮｏ．９７より、Ｑ＝１６に低下した。【０１７２】
ＦｅサイトＮｂ＋Ｔａ置換量≦２．６ｍｏｌ％では、表８のＮｏ．９４、９８〜９９より、１ＧＨｚの透磁率μ’≧１．５かつＱ≧２０を得て、透磁率が徐々に低下している。Ｎｂ＋Ｔａ置換量＝５．２ｍｏｌ％では、表８のＮｏ．１００より、Ｑ＝１６に低下した。【０１７３】
ＦｅサイトＳｂ置換量≦２．６ｍｏｌ％では、表８のＮｏ．９４、１０１〜１０２より、１ＧＨｚの透磁率μ’≧１．５かつＱ≧２０を得て、透磁率が徐々に低下している。Ｓｂ置換量＝５．２ｍｏｌ％では、表８のＮｏ．１０３より、Ｑ＝１６に低下した。【０１７４】
ＦｅサイトＷ置換量≦２．６ｍｏｌ％では、表８のＮｏ．９４、１０４〜１０５より、１ＧＨｚの透磁率μ’≧１．５かつＱ≧２０を得て、透磁率が徐々に低下している。Ｗ置換量＝５．２ｍｏｌ％では、表８のＮｏ．１０６より、Ｑ＝１６に低下した。【０１７５】
ＦｅサイトＶ置換量≦２．６ｍｏｌ％では、表８のＮｏ．９４、１０７〜１０８より、１ＧＨｚの透磁率μ’≧１．５かつＱ≧２０を得て、透磁率が徐々に低下している。Ｖ置換量＝５．２ｍｏｌ％では、表８のＮｏ．１０９より、Ｑ＝１６に低下した。【０１７６】
＜実施例２−７＞
組成式ＢａＣａ０．３Ｃｏ２ＬｉｘＦｅ１６−３ｘＳｎ２ｘＯ２７−δの代表例の透磁率、磁気損失、Ｑ、飽和磁化、保磁力、比抵抗、誘電率の値を表９に示す。【０１７７】
【表９】
2020162295.tif 000011
【０１７８】
ＦｅサイトＬｉ置換量≦２．６ｍｏｌ％では、表９のＮｏ．１１０〜１１２より、１ＧＨｚの透磁率μ’≧１．５かつＱ≧２０を得て、透磁率が徐々に低下している。Ｌｉ置換量＝５．２ｍｏｌ％では、表９のＮｏ．１１３より、Ｑ＝１０に低下した。【０１７９】
＜実施例２−８＞
組成式（Ｂａ１−ｘＬａｘ）Ｃａ０．３（Ｃｏ２Ｌｉ０．５ｘ）Ｆｅ１６−０．５ｘＯ２７−δの代表例の透磁率、磁気損失、Ｑ、飽和磁化、保磁力、比抵抗、誘電率の値を表１０に示す。【０１８０】
【表１０】
2020162295.tif 000012
【０１８１】
ＢａサイトＬａ置換量≦２．１ｍｏｌ％、ＦｅサイトＬｉ置換量≦１．０ｍｏｌ％では、表１０のＮｏ．１１４〜１１６より、１ＧＨｚの透磁率μ’≧１．５かつＱ≧２０を得て、透磁率が徐々に低下している。Ｌａ置換量＝２．６ｍｏｌ％では、表１０のＮｏ．１１７より、Ｑ＝１０に低下した。Ｌａ置換量＝３．６ｍｏｌ％では、表１０のＮｏ．１１８より、１ＧＨｚの透磁率μ’＝１．１５、Ｑ＝５に低下した。【０１８２】
＜実施例２−９＞
組成式（Ｂａ１−ｘＭｅｘ）Ｃａ０．３Ｃｏ２（Ｆｅ１６−ｘＳｎｘ）Ｏ２７−δで、Ｍｅ＝Ｎａ、Ｋの代表例の透磁率、磁気損失、Ｑ、飽和磁化、保磁力、比抵抗、誘電率の値を表１１に示す。【０１８３】
【表１１】
2020162295.tif 000013
【０１８４】
ＢａサイトＮａ置換量≦５．２ｍｏｌ％では、表１１のＮｏ．１１９〜１２２より、１ＧＨｚの透磁率μ’≧１．５かつＱ≧２０が得られている。【０１８５】
ＢａサイトＫ置換量≦５．２ｍｏｌ％では、表１１のＮｏ．１１８、１２３〜１２５より、１ＧＨｚの透磁率μ’≧１．５かつＱ≧２０が得られている。【０１８６】
なお、実施例２−１〜実施例２−９において、結晶粒の最大長径は、いずれも３μｍ未満であった。【０１８７】
＜実施例３−１＞
作製した仮焼粉から、巻線コイルを作製した。【０１８８】
図１４は、巻線コイルの一例を模式的に示す斜視図である。
図１４に示す巻線コイル１０は、磁性体としてのコア１１を備えている。コア１１上には、導電性ワイヤ１２が螺旋状に巻かれている。コア１１は、導電性ワイヤ１２が巻かれる胴部１３と、胴部１３の両端部に位置する張出部１４及び１５とを備えている。張出部１４及び１５は、胴部１３よりも上方及び下方に張り出す形状を有している。張出部１４及び１５の下面には、端子電極１６及び１７がめっき等によってそれぞれ形成されている。図示されていないが、導電性ワイヤ１２の両端部は、端子電極１６及び１７にそれぞれ熱溶着によって固定されている。【０１８９】
表１のＮｏ．５の組成を持つ六方晶フェライトの仮焼粉８０ｇに、純水６０〜１００ｇとポリカルボン酸アンモニウムの分散剤１〜２ｇと、１〜５ｍｍφのＰＳＺメディア１０００ｇを、５００ｃｃのポリエステル材質のポットに入れて、回転数１００〜２００ｒｐｍのボールミルで７０〜１００時間粉砕して微粒化したスラリーを得た。この微粒化したスラリーに、分子量５０００〜３００００のバインダーを５〜１５ｇを添加し、スプレー造粒機で乾燥して顆粒状の粉を得た。この粉を図１４に示す巻線コイルのコア形状を得るようにプレス成形し、加工体を得た。【０１９０】
この加工体を、ジルコニア製のセッターの上に置き、大気中で昇温速度０．１〜０．５℃／分かつ最高温度４００℃で最高温度保持時間１〜２時間で加熱して酢酸ビニルバインダーなどを熱分解脱脂した後、１ＧＨｚの磁気損失μ”が最小となる９００〜１１００℃内で焼成温度を選び、昇降温速度１〜５℃／分で最高温度保持時間１〜５時間で焼成して焼結体を得た。同様の形状の非磁性体を作製して比較した。【０１９１】
図１４に示すとおり、コア形状の焼結体の基板接触面に電極を形成した後、焼結体のコア部に銅線を巻きつけ、銅線の両端を基板接触面に形成した電極へ半田付けして、巻線コイルを作製した。【０１９２】
コイルのインダクタンスＬの周波数特性を図１５に示す。
図１５より、磁性体による巻線コイルのインダクタンスは、非磁性体による空芯コイルのインダクタの約１．６倍となった。この理由としては、磁性体の透磁率μ’＝２．０が非磁性体の透磁率μ’＝１の２．０倍であり、巻線コイルの反磁界の影響で少し減ったためと考えられる。【０１９３】
コイルのＱの周波数特性を図１６に示す。
図１６より、巻線コイルのＱは、２．５ＧＨｚまでは磁性体の方が高くなった。この理由としては、低周波側でＱ＝２πｆＬ／Ｒの関係が知られており、図１５より磁性体の方が高いインダクタンスＬを持ち、高周波側でＬＣ共振によりＱが減衰したためと考えられる。【０１９４】
＜実施例３−２＞
なお、コイル部品の構造としては、巻線コイルに限らず、積層コイルなどのコイル部品においても、図１５と同様の高いインダクタンスＬ、かつ、図１６と同様の高いＱの効果を得ることができる。【０１９５】
実施例１と同様の方法でシートを作製し、シートの一部にコイルを印刷した後に圧着体を作製した。この圧着体を、実施例２と同様の方法で焼成して焼結体を得た。この焼結体の表面をバレル加工して電極の両端部を露出させた後、外部電極を形成して焼付を行い、図１７に示す形状の積層コイルを作製した。【０１９６】
図１７は、積層コイルの一例を模式的に示す透視斜視図である。
図１７に示す積層コイル２０は、磁性体２１を備えている。磁性体２１中には、スルーホール２２を介して電気的に接続されたコイル状内部電極２３が形成されている。磁性体２１の表面には、コイル状内部電極２３と電気的に接続された外部電極２４及び２５が形成されている。【０１９７】
＜実施例３−３＞
六方晶フェライトの仮焼粉８０ｇに、純水６０〜１００ｇとポリカルボン酸アンモニウムの分散剤１〜２ｇと、１〜５ｍｍφのＰＳＺメディア１０００ｇを、５００ｃｃのポリエステル材質のポットに入れて、回転数１００〜２００ｒｐｍのボールミルで７０〜１００時間粉砕して微粒化したスラリーを得た。粉砕粉の一次粒子の最大長径は、３μｍ以上１００μｍ以下であった。この微粒化したスラリーに、分子量５０００〜３００００の酢酸ビニルバインダーを５〜１５ｇを添加し、３本ロールにスラリーを通して粉砕してペーストを得た。このペーストを、図１８に示す積層コイル２０Ａのコア部２１Ａのみに流し入れ、流動性を失わせるために乾燥させ、積層コイルを作製した。
図１８に示す積層コイル２０Ａの巻線部２１Ｂを低誘電率な非磁性体とし、コア部２１Ａのみに磁性体を挿入することにより、巻線間の浮遊容量成分を低減でき、磁性体によるインダクタンス成分は利用できるので、ＬＣ共振周波数を高めることで広帯域なインダクタとして機能することができる。【０１９８】
図１８は、積層コイルの別の一例を模式的に示す透視斜視図である。
図１８に示す積層コイル２０Ａは、中央にコア部２１Ａを備え、その周囲に巻線部２１Ｂを備えている。コア部２１Ａは、磁性体から構成される。巻線部２１Ｂは、非磁性体とコイル状内部電極２３とから構成されることが望ましいが、磁性体とコイル状内部電極２３とから構成されてもよい。巻線部２１Ｂの中には、スルーホール２２を介して電気的に接続されたコイル状内部電極２３が形成されている。巻線部２１Ｂの表面には、コイル状内部電極２３と電気的に接続された外部電極２４及び２５が形成されている。【０１９９】
＜実施例４＞
本発明の軟磁性組成物は、インダクタとして機能するコイル部品用途に限らず、透磁率μ’と磁性体のＱが高いことが望まれる、電波を受発信するアンテナ用途で使用することも可能である。【０２００】
図１９は、アンテナの一例を模式的に示す斜視図である。
図１９に示すアンテナ３０では、リング状の磁性体３１が金属アンテナ線３２の一部又は全部に配置されている。磁性体による波長短縮効果により、アンテナを小型化することができる。【０２０１】
スプレー造粒機で得た顆粒状のＷ型六方晶フェライトの磁性粉体を、リング状にプレス成型してリング状加工体を得た。加工体を、ジルコニア製のセッターの上に置き、大気中で昇温速度０．１〜０．５℃／分かつ最高温度４００℃で最高温度保持時間１〜２時間で加熱して酢酸ビニルバインダーなどを熱分解脱脂した後、１ＧＨｚの磁気損失μ”が最小となる９００〜１１００℃内で焼成温度を選び、昇降温速度１〜５℃／分で最高温度保持時間１〜５時間で焼成して、リング状の磁性体３１を得た。リング状の磁性体３１の穴に、金属アンテナ線３２を通して電線を形成した。【０２０２】
図２０は、アンテナの別の一例を模式的に示す斜視図である。
図２０に示すアンテナ４０では、磁性体４１の周囲にコイル状の金属アンテナ線４２が巻き付けられている。磁性体による波長短縮効果により、アンテナを小型化することができる。【０２０３】
また、本発明の軟磁性組成物を用いたインダクタとコンデンサでＬＣ共振回路を組むことにより、共振周波数付近の周波数領域の信号を吸収できるため、ノイズフィルタとして機能させることも可能である。磁性体のみによるノイズフィルタでは、７００ＭＨｚ〜３．６ＧＨｚの携帯電話周波数全域で信号を吸収することもできるが、ＬＣ共振回路によるノイズフィルタでは２〜３ＧＨｚなどの帯域幅１ＧＨｚ以下の狭い周波数範囲のみ信号を吸収することができる。
【符号の説明】
【０２０４】
１０  巻線コイル
１１  コア（磁性体）
１２  導電性ワイヤ
１３  胴部
１４，１５  張出部
１６，１７  端子電極
２０，２０Ａ  積層コイル
２１  磁性体
２１Ａ  コア部
２１Ｂ  巻線部
２２  スルーホール
２３  コイル状内部電極
２４，２５  外部電極
３０，４０  アンテナ
３１，４１  磁性体
３２，４２  金属アンテナ線
【図１】
2020162295.tif 000014
【図２】
2020162295.tif 000015
【図３】
2020162295.tif 000016
【図４】
2020162295.tif 000017
【図５】
2020162295.tif 000018
【図６】
2020162295.tif 000019
【図７】
2020162295.tif 000020
【図８】
2020162295.tif 000021
【図９】
2020162295.tif 000022
【図１０】
2020162295.tif 000023
【図１１】
2020162295.tif 000024
【図１２】
2020162295.tif 000025
【図１３】
2020162295.tif 000026
【図１４】
2020162295.tif 000027
【図１５】
2020162295.tif 000028
【図１６】
2020162295.tif 000029
【図１７】
2020162295.tif 000030
【図１８】
2020162295.tif 000031
【図１９】
2020162295.tif 000032
【図２０】
2020162295.tif 000033
【手続補正書】
【提出日】令和3年5月27日(2021.5.27)
【手続補正１】
【補正対象書類名】特許請求の範囲
【補正対象項目名】全文
【補正方法】変更
【補正の内容】
【特許請求の範囲】
【請求項１】
Ｗ型六方晶フェライトを主相とする、以下の金属元素割合を有する酸化物であり、保磁力Ｈｃｊが４０ｋＡ／ｍ以下である、軟磁性組成物。
Ｂａ＋Ｓｒ＋Ｎａ＋Ｋ＋Ｌａ：４．９ｍｏｌ％以上５．８ｍｏｌ％以下、
Ｂａ：０ｍｏｌ％以上５．８ｍｏｌ％以下、
Ｓｒ：０ｍｏｌ％以上５．８ｍｏｌ％以下、
Ｎａ：０ｍｏｌ％以上５．２ｍｏｌ％以下、
Ｋ：０ｍｏｌ％以上５．２ｍｏｌ％以下、
Ｌａ：０ｍｏｌ％以上２．１ｍｏｌ％以下、
Ｃａ：０．２ｍｏｌ％以上５．０ｍｏｌ％以下、
Ｆｅ：７２．５ｍｏｌ％以上８５．１ｍｏｌ％以下、
Ｌｉ：０ｍｏｌ％以上２．６ｍｏｌ％以下、
Ｃｏ：７．０ｍｏｌ％以上１５．５ｍｏｌ％以下、
Ｍｅ（Ｉ）＝Ｌｉ＋Ｎａ＋Ｋ、Ｍｅ（ＩＩ）＝Ｃｏ＋Ｃｕ＋Ｍｇ＋Ｍｎ＋Ｎｉ＋Ｚｎ、Ｍｅ（ＩＶ）＝Ｇｅ＋Ｓｉ＋Ｓｎ＋Ｔｉ＋Ｚｒ＋Ｈｆ、Ｍｅ（Ｖ）＝Ｍｏ＋Ｎｂ＋Ｔａ＋Ｓｂ＋Ｗ＋Ｖ、Ｄ＝Ｍｅ（Ｉ）＋Ｍｅ（ＩＩ）−Ｍｅ（ＩＶ）−２×Ｍｅ（Ｖ）と定義した時に、Ｄ：７．０ｍｏｌ％以上１４．８ｍｏｌ％以下、
Ｃｕ：０ｍｏｌ％以上２．６ｍｏｌ％以下、
Ｍｇ：０ｍｏｌ％以上２．６ｍｏｌ％以下、
Ｍｎ：０ｍｏｌ％以上２．６ｍｏｌ％以下、
Ｎｉ：０ｍｏｌ％以上５．２ｍｏｌ％以下、
Ｚｎ：０ｍｏｌ％以上２．６ｍｏｌ％以下、
Ｇｅ：０ｍｏｌ％以上２．６ｍｏｌ％以下、
Ｓｉ：０ｍｏｌ％以上２．６ｍｏｌ％以下、
Ｔｉ：０ｍｏｌ％以上２．６ｍｏｌ％以下、
Ｓｎ：０ｍｏｌ％以上５．２ｍｏｌ％以下、
Ｚｒ＋Ｈｆ：０ｍｏｌ％以上５．２ｍｏｌ％以下、
Ａｌ：０ｍｏｌ％以上５．２ｍｏｌ％以下、
Ｇａ：０ｍｏｌ％以上５．２ｍｏｌ％以下、
Ｉｎ：０ｍｏｌ％以上７．８ｍｏｌ％以下、
Ｓｃ：０ｍｏｌ％以上７．８ｍｏｌ％以下、
Ｍｏ：０ｍｏｌ％以上２．６ｍｏｌ％以下、
Ｎｂ＋Ｔａ：０ｍｏｌ％以上２．６ｍｏｌ％以下、
Ｓｂ：０ｍｏｌ％以上２．６ｍｏｌ％以下、
Ｗ：０ｍｏｌ％以上２．６ｍｏｌ％以下、
Ｖ：０ｍｏｌ％以上２．６ｍｏｌ％以下。
【請求項２】
Ｗ型六方晶フェライトを主相とする、以下の金属元素割合を有する酸化物であり、保磁力Ｈｃｊが３０ｋＡ／ｍ以下である、軟磁性組成物。
Ｂａ＋Ｓｒ＋Ｎａ＋Ｋ＋Ｌａ：４．７ｍｏｌ％以上５．８ｍｏｌ％以下、
Ｂａ：５．１ｍｏｌ％以上５．２ｍｏｌ％以下、
Ｓｒ：０ｍｏｌ％以上５．８ｍｏｌ％以下、
Ｎａ：０ｍｏｌ％以上５．２ｍｏｌ％以下、
Ｋ：０ｍｏｌ％以上５．２ｍｏｌ％以下、
Ｌａ：０ｍｏｌ％以上２．１ｍｏｌ％以下、
Ｃａ：０．５ｍｏｌ％以上２．６ｍｏｌ％以下、
Ｆｅ：８２．０ｍｏｌ％以上８３．７ｍｏｌ％以下、
Ｌｉ：０ｍｏｌ％以上２．６ｍｏｌ％以下、
Ｃｏ：９．４ｍｏｌ％以上１１．３ｍｏｌ％以下、
Ｍｅ（Ｉ）＝Ｌｉ＋Ｎａ＋Ｋ、Ｍｅ（ＩＩ）＝Ｃｏ＋Ｃｕ＋Ｍｇ＋Ｍｎ＋Ｎｉ＋Ｚｎ、Ｍｅ（ＩＶ）＝Ｇｅ＋Ｓｉ＋Ｓｎ＋Ｔｉ＋Ｚｒ＋Ｈｆ、Ｍｅ（Ｖ）＝Ｍｏ＋Ｎｂ＋Ｔａ＋Ｓｂ＋Ｗ＋Ｖ、Ｄ＝Ｍｅ（Ｉ）＋Ｍｅ（ＩＩ）−Ｍｅ（ＩＶ）−２×Ｍｅ（Ｖ）と定義した時に、Ｄ：７．０ｍｏｌ％以上１４．８ｍｏｌ％以下、
Ｃｕ：０ｍｏｌ％以上２．６ｍｏｌ％以下、
Ｍｇ：０ｍｏｌ％以上２．６ｍｏｌ％以下、
Ｍｎ：０ｍｏｌ％以上２．６ｍｏｌ％以下、
Ｎｉ：０ｍｏｌ％以上５．２ｍｏｌ％以下、
Ｚｎ：０ｍｏｌ％以上２．６ｍｏｌ％以下、
Ｇｅ：０ｍｏｌ％以上２．６ｍｏｌ％以下、
Ｓｉ：０ｍｏｌ％以上２．６ｍｏｌ％以下、
Ｔｉ：０ｍｏｌ％以上２．６ｍｏｌ％以下、
Ｓｎ：０ｍｏｌ％以上５．２ｍｏｌ％以下、
Ｚｒ＋Ｈｆ：０ｍｏｌ％以上５．２ｍｏｌ％以下、
Ａｌ：０ｍｏｌ％以上５．２ｍｏｌ％以下、
Ｇａ：０ｍｏｌ％以上５．２ｍｏｌ％以下、
Ｉｎ：０ｍｏｌ％以上７．８ｍｏｌ％以下、
Ｓｃ：０ｍｏｌ％以上７．８ｍｏｌ％以下、
Ｍｏ：０ｍｏｌ％以上２．６ｍｏｌ％以下、
Ｎｂ＋Ｔａ：０ｍｏｌ％以上２．６ｍｏｌ％以下、
Ｓｂ：０ｍｏｌ％以上２．６ｍｏｌ％以下、
Ｗ：０ｍｏｌ％以上２．６ｍｏｌ％以下、
Ｖ：０ｍｏｌ％以上２．６ｍｏｌ％以下。
【請求項３】
請求項１又は２に記載の軟磁性組成物を焼成して得られる焼結体。
【請求項４】
請求項１又は２に記載の軟磁性組成物と、非磁性体とを混合して得られる複合体。
【請求項５】
請求項１又は２に記載の軟磁性組成物と、非磁性体とを混合して得られるペースト。
【請求項６】
コア部と、前記コア部の周囲に設けられた巻線部とを備え、
前記コア部は、請求項３に記載の焼結体、請求項４に記載の複合体、又は、請求項５に記載のペーストを用いてなり、
前記巻線部は、電気伝導体を含むコイル部品。
【請求項７】
請求項３に記載の焼結体、請求項４に記載の複合体、又は、請求項５に記載のペーストと、電気伝導体とを用いてなるアンテナ。
【国際調査報告】
2020162295.tif 000034
2020162295.tif 000035
2020162295.tif 000036
2020162295.tif 000037